(57)【要約】【課題】本発明の課題は、ハロゲン化銀カラー写真感光材料を用いて白色度および画像部の色再現性の高いカラー画像形成方法を提供することである。【解決手段】支持体上にイエロー発色感光性ハロゲン化銀乳剤層、マゼンタ発色感光性ハロゲン化銀乳剤層及びシアン発色感光性ハロゲン化銀乳剤層の各層を少なくとも一層ずつ有するハロゲン化銀カラー写真感光材料に対して、画像出力手段により、露光系デバイスに依存する露光用デジタルデータに変換された画像情報を露光した後に、芳香族第１級アミン系現像主薬を有する処理液で発色現像処理するカラー画像形成方法であって、該画像情報が、入力画像データの無彩色部に対して、該画像出力手段において達成できる予め決められた白色度を与える色度点のデータを利用して該入力画像データを変更した画像情報であることを特徴とするカラー画像形成方法。【選択図】　なし【特許請求の範囲】
【請求項１】
支持体上にイエロー発色感光性ハロゲン化銀乳剤層、マゼンタ発色感光性ハロゲン化銀乳剤層及びシアン発色感光性ハロゲン化銀乳剤層の各層を少なくとも一層ずつ有するハロゲン化銀カラー写真感光材料に対して、画像出力手段により、露光系デバイスに依存する露光用デジタルデータに変換された画像情報を露光した後に、芳香族第１級アミン系現像主薬を有する処理液で発色現像処理するカラー画像形成方法であって、該画像情報が、入力画像データの無彩色部に対して、該画像出力手段において達成できる予め決められた白色度を与える色度点のデータを利用して該入力画像データを変更した画像情報であることを特徴とするカラー画像形成方法。
【請求項２】
前記露光系デバイスに依存する露光用デジタルデータに変換された画像情報が、前記画像出力手段で得られる最明点のデータ、該出力手段において達成できる予め決められた前記白色度の色度点のデータ、及び有彩色部における最高彩度のデータの少なくとも３つを用いて、入力画像データを変更した画像情報であることを特徴とする請求項１に記載のカラー画像形成方法。
【請求項３】
前記露光系デバイスに依存する露光用デジタルデータに変換された画像情報が、前記画像出力手段で得られる最明点のデータ及び該出力手段で達成できる予め決められた白色度の色度点のデータを利用し、入力画像データに対して所定のパラメータにより分配してデータ変換を行った画像情報であることを特徴とする請求項１に記載のカラー画像形成方法。
【請求項４】
前記のデータ変更が、無彩色部には前記の予め決められた白色度の色度点の比重が高く、露光系デバイスに依存する露光用デジタルデータに変換された画像情報が、前記画像出力手段で得られる最明点のデータ、該出力手段において達成できる予め決められた白色度の色度点のデータ、及び有彩色部における最高彩度のデータの少なくとも３つを用いて、有彩色部に対しては最明点のデータの比重が高く、かつ無彩色部には最明度のデータの比重が高いように変更することを特徴とする請求項１〜３のいずれか１項に記載のカラー画像形成方法。
【請求項５】
前記支持体が反射支持体であることを特徴とする請求項１〜４のいずれか１項に記載のカラー画像形成方法。
【請求項６】
前記支持体が透過または半透過であることを特徴とする請求項１〜４のいずれか１項に記載のカラー画像形成方法。
【請求項７】
前記支持体または写真構成層中に含まれる青み付け物質の量が、現像処理後の感光材料の最明点のｂ＊の変化として４．５以下であることを特徴とする請求項１〜６のいずれか１項に記載のカラー画像形成方法。
【請求項８】
前記発色現像処理後に得られる未露光部における最明点の色度が下記条件を満たすことを特徴とする請求項１〜７のいずれか１項に記載のカラー画像形成方法。
９０≦Ｌ＊≦９８、−１≦ａ＊≦２、−５≦ｂ＊≦＋５
【請求項９】
前記ハロゲン化銀乳剤がネガ型であるハロゲン化銀カラー写真感光材料であることを特徴とする請求項１〜８のいずれか１項に記載のカラー画像形成方法。
【請求項１０】
前記ハロゲン化銀カラー写真感光材料が下記一般式（Ｍ−１）または一般式（Ｍ−２）で表されるマゼンタカプラ−の少なくとも一種を含有することを特徴とする請求項１〜９のいずれか１項に記載のカラー画像形成方法。
【化１】
2004125998.tif 000068
一般式（Ｍ−１）中、ＲＭ１は水素原子又は置換基を表し、ＲＭ２及びＲＭ３は各々独立にアルキル基を表し、ＲＭ４及びＲＭ５は各々独立に水素原子またはアルキル基を表す。ＪＭは−Ｏ−Ｃ（＝Ｏ）−、−ＮＲＭ７ＣＯ−または−ＮＲＭ７ＳＯ２−を表し、ＲＭ７は水素原子またはアルキル基を表す。ＲＭ６はアルキル基、アリール基、アルコキシ基、アリールオキシ基、アルキルアミノ基またはアリールアミノ基を表す。ＸＭは水素原子または発色現像主薬の酸化体とのカップリング反応により脱離可能な基を表す。
【化２】
2004125998.tif 000069
一般式（Ｍ−２）中、ＲＭ１は水素原子又は置換基を表す。Ｒはアルキル基、アルケニル基、アルキニル基、アリール基、または複素環基を表す。Ｌは−ＣＯ−、−ＳＯ２−を表し、Ｘは水素原子または発色現像主薬の酸化体とのカップリングにより離脱可能な基を表す。
【請求項１１】
前記支持体に最も近いハロゲン化銀乳剤層がイエロー発色性ハロゲン化銀乳剤層以外のハロゲン化銀乳剤層であることを特徴とする請求項１〜１０のいずれか１項に記載のカラー画像形成方法。
【請求項１２】
前記露光が光ビームにより走査露光され、かつ露光光源がレーザー光源、発光ダイオード、有機薄膜電解発光素子または真空蛍光管から選ばれる少なくとも１種であることを特徴とする請求項１〜１１のいずれか１項に記載のカラー画像形成方法。
【請求項１３】
少なくとも３つの互いに異なる波長の光源ユニットにより走査露光し、生成するドットにより網点の面積階調画像を形成する前記画像形成方法であって、かつ、該光源ユニットの少なくとも１つがレーザー光源、発光ダイオード、有機薄膜電解発光素子、または真空蛍光管から選ばれる同一波長の複数からなる光源ユニットであることを特徴とする請求項１〜１１のいずれか１項に記載のカラー画像形成方法。
【請求項１４】
前記入力画像のデータ変換を網点の面積階調画像データに対して行うことを特徴とする請求項１〜１３のいずれか１項に記載のカラー画像形成方法。
【請求項１５】
前記入力画像のデータ変換を誤差拡散法またはディザ法を用いて行うことを特徴とする請求項１〜１３のいずれか１項に記載のカラー画像形成方法。
【請求項１６】
前記入力画像のデータ変換を濃度変調画像データに対して行うことを特徴とする請求項１〜１３のいずれか１項に記載のカラー画像形成方法。
【請求項１７】
前記画像情報が文字データを含む画像情報であることを特徴とする請求項１〜１６のいずれか１項に記載のカラー画像形成方法。
【発明の詳細な説明】
【０００１】
【発明の属する技術分野】
本発明はハロゲン化銀カラー写真感光材料およびそれを用いたカラー画像形成方法に関するものであり、特に白色度に優れるカラー画像形成方法に関するものであり、更には白色度および画像部の色再現性の高いカラー画像形成方法に関する。
【０００２】
【従来の技術】
ハロゲン化銀写真感光材料は、安価に安定した品質で高画質の画像を提供する材料として今日まで広く用いられてきているが、ユーザーの高画質化への要求はますます高まっている。高画質化の要求に対しては特に白色度、色再現性等の改良が求められている。
カラーペーパーや透過型ディスプレイ材料等の直接鑑賞用に用いられる写真感光材料においては、特に白地が重要である。白地の品質を向上させるには、１つは不要な着色を極力少なくすることであり、ハロゲン化銀乳剤のかぶりの低減、増感色素やイラジエーション防止染料の残色の低減、処理液の汚れの感光材料への付着防止などが挙げられる（例えば特許文献１，２，３参照。）。
【０００３】
増感色素やイラジエーション防止染料の残色防止や処理液の汚れの感光材料への付着吸着防止に、感光材料を構成する親水性コロイド層のゼラチン等のバインダーを削減することが有効であるが、膜の強度が弱くなるという弊害がある。この弊害は、写真構成層中の親油性写真有用成分（以後、油溶成分と称す）、特に高沸点有機溶媒、を減ずることで対策できるが、この結果、カプラ−溶媒と機能する高沸点有機溶媒を削減するとカプラーの発色性が低下したり、得られた色素の画像堅牢性が悪化する等の別の弊害が生じ、新たな技術が求められていた。
【０００４】
また、不要な着色に対して補色の関係にある着色物で色味を調節しニュートラルに見せる方法としては、例えば、紙支持体を白色顔料含有の耐水性樹脂で被服した所謂レジンコート紙を用いる場合、耐水性樹脂層中に群青等の青み顔料を添加する方法が挙げられる（例えば、特許文献４，５，６，７参照。）。　しかしながらこの方法は、色味調節に必要な顔料の必要量が多かったり、支持体の脆性を悪化させるなどの弊害を有しており、更なる技術が求められていた。
また、これらの着色による白色度改良は、画像の有彩色部の明度と彩度を低下させてしまうという問題を有しており改良が望まれていた。
【０００５】
一方、好ましい白地はユーザーの好みや鑑賞時の照明の条件などにより変化し、必ずしも１つに決められるものではない。また、感材保存条件、処理条件の変動によりハロゲン化銀のかぶりが変化すると白地が変化してしまう問題があった。従って白地を自由に制御できる技術が求められていた。
【０００６】
【特許文献１】
特開平６−２０２２９１号
【特許文献２】
特開平６−５９４２１号
【特許文献３】
特開平６−３２９９３６号
【特許文献４】
米国特許第３，５０１，２９８号
【特許文献５】
特開昭５３−１９０２１号
【特許文献６】
特開昭５８−９３０５０号
【特許文献７】
特開昭６３−２３７０５６号
【０００７】
【発明が解決しようとする課題】
本発明は上記事情に鑑みてなされたものであり、本発明の目的は、白色度に優れたハロゲン化銀カラー写真感光材料を用いたカラー画像形成方法を提供することにあり、更には白色度および画像部の色再現性の高いハロゲン化銀カラー写真感光材料を用いたカラー画像形成方法を提供することにある。
【０００８】
【課題を解決するための手段】
本発明者らは鋭意検討の結果、以下のハロゲン化銀カラー写真感光材料を用いたカラー画像形成方法により本発明の目的が達成されることを見出した。
（１）支持体上にイエロー発色感光性ハロゲン化銀乳剤層、マゼンタ発色感光性ハロゲン化銀乳剤層及びシアン発色感光性ハロゲン化銀乳剤層の各層を少なくとも一層ずつ有するハロゲン化銀カラー写真感光材料に対して、画像出力手段により、露光系デバイスに依存する露光用デジタルデータに変換された画像情報を露光した後に、芳香族第１級アミン系現像主薬を有する処理液で発色現像処理するカラー画像形成方法であって、該画像情報が、入力画像データの無彩色部に対して、該画像出力手段において達成できる予め決められた白色度を与える色度点のデータを利用して該入力画像データを変更した画像情報であることを特徴とするカラー画像形成方法。
（２）前記露光系デバイスに依存する露光用デジタルデータに変換された画像情報が、前記画像出力手段で得られる最明点のデータ、該出力手段において達成できる予め決められた前記白色度の色度点のデータ、及び有彩色部における最高彩度のデータの少なくとも３つを用いて、入力画像データを変更した画像情報であることを特徴とする（１）に記載のカラー画像形成方法。
（３）前記露光系デバイスに依存する露光用デジタルデータに変換された画像情報が、前記画像出力手段で得られる最明点のデータ及び該出力手段で達成できる予め決められた白色度の色度点のデータを利用し、入力画像データに対して所定のパラメータにより分配してデータ変換を行った画像情報であることを特徴とする（１）に記載のカラー画像形成方法。
【０００９】
（４）前記のデータ変更が、無彩色部には前記の予め決められた白色度の色度点の比重が高く、露光系デバイスに依存する露光用デジタルデータに変換された画像情報が、前記画像出力手段で得られる最明点のデータ、該出力手段において達成できる予め決められた白色度の色度点のデータ、及び有彩色部における最高彩度のデータの少なくとも３つを用いて、有彩色部に対しては最明点のデータの比重が高く、かつ無彩色部には最明度のデータの比重が高いように変更することを特徴とする（１）〜（３）のいずれか１項に記載のカラー画像形成方法。
（５）　前記支持体が反射支持体であることを特徴とする（１）〜（４）のいずれか１項に記載のカラー画像形成方法。
（６）　前記支持体が透過または半透過であることを特徴とする（１）〜（４）のいずれか１項に記載のカラー画像形成方法。
（７）　前記支持体または写真構成層中に含まれる青み付け物質の量が、現像処理後の感光材料の最明点のｂ＊の変化として４．５以下であることを特徴とする（１）〜（６）のいずれか１項に記載のカラー画像形成方法。
（８）　前記発色現像処理後に得られる未露光部における最明点の色度が下記条件を満たすことを特徴とする（１）〜（７）のいずれか１項に記載のカラー画像形成方法。
９０≦Ｌ＊≦９８、−１≦ａ＊≦２、−５≦ｂ＊≦＋５
（９）　前記ハロゲン化銀乳剤がネガ型であるハロゲン化銀カラー写真感光材料であることを特徴とする（１）〜（８）のいずれか１項に記載のカラー画像形成方法。
（１０）　前記ハロゲン化銀カラー写真感光材料が下記一般式（Ｍ−１）または一般式（Ｍ−２）で表されるマゼンタカプラ−の少なくとも一種を含有することを特徴とする（１）〜（９）のいずれか１項に記載のカラー画像形成方法。
【００１０】
【化３】
2004125998.tif 000002
【００１１】
一般式（Ｍ−１）中、ＲＭ１は水素原子又は置換基を表し、ＲＭ２及びＲＭ３は各々独立にアルキル基を表し、ＲＭ４及びＲＭ５は各々独立に水素原子またはアルキル基を表す。ＪＭは−Ｏ−Ｃ（＝Ｏ）−、−ＮＲＭ７ＣＯ−または−ＮＲＭ７ＳＯ２−を表し、ＲＭ７は水素原子またはアルキル基を表す。ＲＭ６はアルキル基、アリール基、アルコキシ基、アリールオキシ基、アルキルアミノ基またはアリールアミノ基を表す。ＸＭは水素原子または発色現像主薬の酸化体とのカップリング反応により脱離可能な基を表す。
【００１２】
【化４】
2004125998.tif 000003
【００１３】
一般式（Ｍ−２）中、ＲＭ１は水素原子又は置換基を表す。Ｒはアルキル基、アルケニル基、アルキニル基、アリール基、または複素環基を表す。Ｌは−ＣＯ−、−ＳＯ２−を表し、Ｘは水素原子または発色現像主薬の酸化体とのカップリングにより離脱可能な基を表す。
（１１）　前記支持体に最も近いハロゲン化銀乳剤層がイエロー発色性ハロゲン化銀乳剤層以外のハロゲン化銀乳剤層であることを特徴とする（１）〜（１０）のいずれか１項に記載のカラー画像形成方法。
（１２）　前記露光が光ビームにより走査露光され、かつ露光光源がレーザー光源、発光ダイオード、有機薄膜電解発光素子または真空蛍光管から選ばれる少なくとも１種であることを特徴とする（１）〜（１１）のいずれか１項に記載のカラー画像形成方法。
（１３）　少なくとも３つの互いに異なる波長の光源ユニットにより走査露光し、生成するドットにより網点の面積階調画像を形成する前記画像形成方法であって、かつ、該光源ユニットの少なくとも１つがレーザー光源、発光ダイオード、有機薄膜電解発光素子、または真空蛍光管から選ばれる同一波長の複数からなる光源ユニットであることを特徴とする（１）〜（１１）のいずれか１項に記載のカラー画像形成方法。
【００１４】
（１４）　前記入力画像のデータ変換を網点の面積階調画像データに対して行うことを特徴とする（１）〜（１３）のいずれか１項に記載のカラー画像形成方法。
（１５）　前記入力画像のデータ変換を誤差拡散法またはディザ法を用いて行うことを特徴とする（１）〜（１３）のいずれか１項に記載のカラー画像形成方法。
（１６）　前記入力画像のデータ変換を濃度変調画像データに対して行うことを特徴とする（１）〜（１３）のいずれか１項に記載のカラー画像形成方法。
（１７）前記画像情報が文字データを含む画像情報であることを特徴とする（１）〜（１６）のいずれか１項に記載のカラー画像形成方法。
【００１５】
【発明の実施の形態】
本発明について詳細に説明する。
本発明の画像出力手段は、画像情報をハロゲン化銀カラー写真感光材料に露光する手段と、カラー発色現像処理手段よりなる。
本発明は、画像出力手段により、露光系デバイスに依存する露光用デジタルデータに変換された画像情報をハロゲン化銀カラー写真感光材料に露光した後に、芳香族第１級アミン現像主薬を有する発色現像処理するカラー画像形成方法において、該出力手段において達成できる予め決められた白色度を与える色度点のデータを利用して、無彩色部の露光データ変換を行うことを特徴とするカラー画像形成方法に関するものである。
本発明においては、色度の測定はＣＩＥ１９７６Ｌ＊　ａ＊　ｂ＊　表色空間（以後ＣＩＥＬＡＢ表色空間と略す）で行う。ＣＩＥ１９７６Ｌ＊　ａ＊　ｂ＊　表色空間の詳細は、日本写真学会・日本画像学会編「ファインイメージングとカラーハードコピー」３５４ページ（１９９９年、コロナ社刊行）に詳記されている。また、この表色空間を用いる際の３色刺激値は、蛍光性反射物体のＸ、Ｙ、Ｚ座標の３刺激値測定方法を規定したＪＩＳ　　Ｚ８７１７記載の方法に従って求められた値である。測定は例えば、ＳｐｅｃｔｒｏＥｙｅ（Ｇｒｅｔａｇ　Ｍａｃｂｅｔｈ社製）を用いて測定できる。
【００１６】
本発明においては、白地とは非描画部（未露光部）の濃度を言う。出力手段によって達成できる予め決められた白地の白色度とは、使用する出力手段によって達成することができるものであって、かつ観察者が好感を示す、すなわち「好ましい白地の白色度」である。好ましい白地の白色度は、使用される目的、感光材料の種類、観察者等に依存して変わる。例えば、一般に日本人の場合、多少青みがかった白の方がより白色として好まれる傾向があり、本願では、このような白色度のデータを予め決められた白色度の色度点のデータとして利用するものである。以下においては、白地の白色度に関して、「予め決められた」ことを「好ましい」との表現で、代表して表現する。
【００１７】
白地の濃度は、明度が高くなるように選択するのが好ましく、好ましい白地からずれた分の補正をイエロー、マゼンタまたはシアン等のカラーカプラ−を発色させて行うことができる。白地の濃度の調節は感光材料の支持体中または写真構成層中の色味付け染料及び顔料の種類と量調節で行うことができる。支持体または写真構成中に含まれる色味付け物質の量は、現像処理後の感光材料の最明点ｂ＊の変化として４．５以下が好ましい。白地の補正のためには、減色法によりカラー画像を形成するハロゲン化銀乳剤層のカプラ−を発色させても良いが、白地の補正のための専用の発色層を設けても良い。
【００１８】
本発明において露光による白地調節の好ましい幅は、−３．０≦ａ＊≦＋３．０、−１５．０≦ｂ＊≦＋１０．０、−１５．０≦Ｌ＊≦−０．０５が好ましく、更に好ましくは−１．５≦ａ＊≦＋１．５、−１０．０≦ｂ＊≦＋２．０、−８．０≦Ｌ＊≦−０．０５である。
【００１９】
本発明にて取り扱う画像情報は、文字情報を含んでも含まなくても良いが、文字データを含む場合に好ましく適用される。
【００２０】
以下に本発明の画像形成方法において好ましく用いられる露光方法について説明する。本発明の感光材料は、通常のネガプリンターを用いたプリントシステムに使用される以外に、陰極線（ＣＲＴ）を用いた走査露光方式にも適している。陰極線管露光装置は、レーザーを用いた装置に比べて、簡便でかつコンパクトであり、低コストになる。また、光軸や色の調整も容易である。画像露光に用いる陰極線管には、必要に応じてスペクトル領域に発光を示す各種発光体が用いられる。例えば赤色発光体、緑色発光体、青色発光体のいずれか１種、あるいは２種以上が混合されて用いられる。スペクトル領域は、上記の赤、緑、青に限定されず、黄色、橙色、紫色或いは赤外領域に発光する蛍光体も用いられる。特に、これらの発光体を混合して白色に発光する陰極線管がしばしば用いられる。
【００２１】
感光材料が異なる分光感度分布を有する複数の感光性層を持ち、陰極性管も複数のスペクトル領域の発光を示す蛍光体を有する場合には、複数の色を一度に露光、即ち陰極線管に複数の色の画像信号を入力して管面から発光させてもよい。各色ごとの画像信号を順次入力して各色の発光を順次行わせ、その色以外の色をカットするフィルムを通して露光する方法（面順次露光）を採ってもよく、一般には、面順次露光の方が、高解像度の陰極線管を用いることができるため、高画質化のためには好ましい。
【００２２】
本発明の感光材料は、ガスレーザー、発光ダイオード、半導体レーザー、半導体レーザーあるいは半導体レーザーを励起光源に用いた固体レーザーと非線形光学結晶を組合わせた第二高調波発光光源（ＳＨＧ）、有機薄膜電解発光素子等の単色高密度光を用いたデジタル走査露光方式が好ましく使用される。システムをコンパクトで、安価なものにするために半導体レーザー、半導体レーザーあるいは固体レーザーと非線形光学結晶を組合わせた第二高調波発生光源（ＳＨＧ）を使用することが好ましい。特にコンパクトで、安価、更に寿命が長く安定性が高い装置を設計するためには半導体レーザーの使用が好ましく、露光光源の少なくとも一つは半導体レーザーを使用することが好ましい。また、これらの光源は複数個用いてアレーを形成しても良い。
【００２３】
このような走査露光光源を使用する場合、本発明の感光材料の分光感度極大波長は、使用する走査露光用光源の波長により任意に設定することができる。半導体レーザーを励起光源に用いた固体レーザーあるいは半導体レーザーと非線形光学結晶を組合わせて得られるＳＨＧ光源では、レーザーの発振波長を半分にできるので、青色光、緑色光が得られる。従って、感光材料の分光感度極大は通常の青、緑、赤の３つの波長領域に持たせることが可能である。このような走査露光における露光時間は、例えば画素密度を４００ｄｐｉとした場合の画素サイズを露光する時間とすると、好ましい露光時間としては１０−４秒以下、更に好ましくは１０−６秒以下である。
【００２４】
本発明において好ましくは、露光は走査露光にて行なわれ、光源を走査しても良いし感光材料を走査しても良い。またその両者を走査しても良い。１回の露光時間は、以下の式で定義される。
露光時間＝スポット径／光源の移動速度（または感光材料の移動速度）
ここで、スポット径とは、走査露光に使用される光源が露光時に移動する方向のスポットの径（半値幅、単位：μｍ）をいう。また光源の移動速度とは、走査露光に使用される光源が単位時間当たりに移動する速度（単位：μｍ／秒）をいう。一般に、スポット径は画素の径と同じである必要はなく、それより大きくても小さくても良い。本発明で言う露光回数とは、感光材料上の１点（画素）に対し同一感色性層に感ずる光の照射回数であり、複数回照射の場合にはその中で最大露光強度の露光に対し、１／５以上の強度の露光回数を言う。従って、１／５未満の露光や迷光、スポット間の重なりは、回数に含まない。更に、１／２以上の強度を与える回数が３回以上、特に８回以上であることが好ましい。
【００２５】
本発明のハロゲン化銀カラー写真感光材料は、以下に記載の露光、現像システムと組み合わせることで好ましく用いることができる。このような現像システムとしては、特開平１０−３３３２５３号に記載の自動プリント並びに現像システム、特開２０００−１０２０６号に記載の感光材料搬送装置、特開平１１−２１５３１２号に記載の画像読取装置を含む記録システム、特開平１１−８８６１９号並びに特開平１０−２０２９５０号に記載のカラー画像記録方式からなる露光システム、特開平１０−２１０２０６号に記載の遠隔診断方式を含むデジタルフォトプリントシステム、及び特願平１０−１５９１８７号に記載の画像記録装置を含むフォトプリントシステムが挙げられる。
好ましいデジタル露光装置としては、例えば　デジタルミニラボ　フロンティア３３０（富士写真フイルム社製）、Ｌａｍｂｄａ　１３０（Ｄｕｒｓｔ社製）、ＬＩＧＨＴＪＥＴ　５０００（Ｇｒｅｔａｇ社製）などが挙げられる。
【００２６】
本発明において、好ましい白色度を得るために感光材料を露光しカラーカプラ−を発色させる場合の露光方法は、上記の露光装置を任意使用することができる。好ましい露光スポット径は光強度の半値巾で５ないし２５０μｍが好ましく、特に１０ないし１００μｍが好ましい。スポットの形状は、円形、楕円形、矩形の何れでも良い。１スポットの光量分布はガウス分布になっていても良いし、比較的強度の一定した台形になっていても良い。
【００２７】
本発明は、これら光源を使用して感光材料を露光後に発色現像処理して得られる色素像により白地を好ましい色度に調節するものであるが、該色素像は濃度変調像を形成しても良いし面積変調像を形成しても良い。本発明において、濃度変調像とは、現像されたハロゲン化銀乳剤粒子の周囲に形成される所謂色素雲として観察される色素像が個々独立に白地中に分布している状態をいう。面積変調像とは、隣接する複数個の乳剤粒子が同時に現像するように露光強度に意図して分布を設けて、隣接する色素雲により色素像が形成されている状態をいう。
【００２８】
複数の発色性層を同時に発色させる場合には、発色部は複数層間で重なってもずれてもよい。また、複数層を発色させドットを形成させる場合には、誤差拡散法やディザ法により観察距離において好ましい白地になるように調節することができる。また、網点で面積変調画像を形成させてもよく、複数色の網点の角度は任意に設定できる。網点は１００ｄｐｉ以上１００００ｄｐｉ以下が好ましく、更に好ましくは２４０ｄｐｉ以上２４００ｄｐｉ以下である。ドットサイズは２μｍ以上〜１００μｍ以下が好ましく、更に好ましくは２μｍ以上３０μｍ以下が好ましい。
【００２９】
本発明においては、白地部も画像部も含め全ての画像領域に均等に着色させることで、白地を調節することができる。また別の態様としては、白地部には好ましい白地になるよう着色させ、有彩色部には画像を出力されるハロゲン化銀カラー写真感光材料が有している最高彩度を減ずることのないようにするのが好ましい。具体的には、有彩色部の出力データは、画像を出力されるハロゲン化銀カラー写真感光材料が有している最明点のデータ、好ましい白地のデータ、および有彩色部の最高彩度のデータの３つを用いて任意のパラメーターのもとにマッピングを行い設定することもできる。好ましい態様の一つとして、無彩色部に対しては、好ましい白色度を達成できる最高明度のデータを用い、また、有彩色部に対しては、システムが達成できる最高明度のデータの比重が大きくなるようにデータ変換することで、ハイライト部においては色見を感じない好ましい白色が再現され、同時に高彩度部においては、彩度の低下を招くことなく優れた画像が再現される。特にこの方法は、色相角７０〜１１０付近の色の黄色に対しては彩度低下が少なく好ましい。
【００３０】
本発明において、感光材料の非描画部の白地を調節する方法は、主として支持体の白色度を調節する方法と写真構成層を形成する親水性コロイド層で調節する方法の２つに大別することができる。
【００３１】
本発明において好ましく用いられる反射支持体について詳細に説明する。
本発明の反射支持体は該反射支持体の感光層塗設側の耐水性樹脂被覆層中に白色顔料が含有されていることが好ましい。耐水性樹脂に混合分散する白色顔料としては、二酸化チタン、硫酸バリウム、リトポン、酸化アルミニウム、炭酸カルシウム、酸化珪素、三酸化アンチモン、燐酸チタニウム、酸化亜鉛、鉛白、酸化ジルコニウム等の無機顔料やポリスチレン、スチレン−ジビニルベンゼン共重合体等の有機微粉末等を挙げることができる。これらの顔料の中でも、二酸化チタンの使用が特に効果的である。二酸化チタンは、ルチル型およびアナターゼ型のいずれでも良いが、白色度を優先する場合アナターゼ型を、また鮮鋭度を優先する場合はルチル型が好ましい。白色度と鮮鋭度両方を考慮してアナターゼ型とルチル型をブレンドして用いても良い。更に耐水性樹脂層が多層から成る場合、ある層にはアナターゼ型を、又、他の層にはルチル型を使用する方法も好ましい。またこれらの二酸化チタンは、サルフェート法、クロライド法のいずれの方法で製造されたものであっても良い。
【００３２】
本発明で使用する反射支持体の耐水性樹脂とは、吸水率（質量％）が０．５以下、好ましくは０．１以下の樹脂で、例えばポリエチレン、ポリプロピレン、ポリエチレン系重合体等のポリオレフィン、ビニールポリマーやそのコポリマー（ポリスチレン、ポリアクリレートやそのコポリマー）やポリエステル（ポリエチレンテレフタレート、ポリエチレンイソフタレート等）やそのコポリマーである。特に好ましくはポリエチレンとポリエステルである。ポリエチレンは高密度ポリエチレン、低密度ポリエチレン、線状低密度ポリエチレン及びこれらポリエチレンのブレンドを用いることができる。
【００３３】
ポリエステルとしては、ジカルボン酸とジオールから縮合重合によって合成されたポリエステルが好ましく、また好ましいジカルボン酸としてはテレフタル酸、イソフタル酸、ナフタレンジカルボン酸等が挙げられる。好ましいジオールとしては、エチレングリコール、ブチレングリコール、ネオペンチルグリコール、トリエチレングリコール、ブタンジオール、ヘキシレングリコール、ビスフェノールＡエチレンオキシド付加物（２，２−ビス（４−（２−ヒドロキシエチルオキシ）フェニル）プロパン）、１，４−ジヒドロキシメチルシクロヘキサン等が挙げられる。これらジカルボン酸の単独あるいは混合物と、ジオールの単独あるいは混合物とを縮合重合して得られる種々のポリエステルを使用することができる。中でもジカルボン酸の少なくとも一種はテレフタル酸であることが好ましい。
【００３４】
上記耐水性樹脂と白色顔料の混合比率は質量比で９８／２〜３０／７０（耐水性樹脂／白色顔料）、好ましくは９５／５〜５０／５０、特に好ましくは９０／１０〜６０／４０である。これらの耐水性樹脂層は２〜２００μｍの厚みで基体上に被覆するのが好ましく、更に好ましくは５〜８０μｍである。基体の感光層塗布面側でない面に被覆する樹脂または樹脂組成物の厚みは、５〜１００μｍが好ましく、より好ましくは１０〜５０μｍである。
【００３５】
本発明使用の反射支持体においては、感光層塗設側の耐水性樹脂被覆層が白色顔料の含有率の異なる２層以上の耐水性樹脂被覆層からなる反射支持体であることがコスト、支持体の製造適性等の観点からより好ましい場合もある。この場合白色顔料の含有率が異なる耐水性樹脂被覆層のうち、基体に最も近い耐水性樹脂被覆層の白色顔料の含有率が、この層よりも上層にある少なくとも１つの耐水性樹脂被覆層の白色顔料の含有率よりも低いことが好ましい。
【００３６】
多層耐水性樹脂層における各層の白色顔料の含有率は０質量％〜７０質量％、好ましくは０質量％〜５０質量％、より好ましくは０質量％〜４０質量％である。またこの多層耐水性樹脂層のうち最も白色顔料の含有率が高い層の含有率は９質量％〜７０質量％、好ましくは１５質量％〜５０質量％、更に好ましくは２０質量％〜４０質量％である。
【００３７】
また、耐水性樹脂層には、ブルーイング剤を含有させて好ましい白地の範囲内に調節することができる。ブルーイング剤としては、一般に知られる群青、コバルトブルー、酸化リン酸コバルト、キナクリドン系顔料等とその混合物が用いられる。ブルーイング剤の粒子径に特に限定はないが、市販のブルーイング剤の粒径は通常０．３μｍ〜１０μｍ程度であり、この範囲の粒径であれば特に使用上支障がない。本発明で使用する反射支持体の耐水性樹脂層が多層構成である場合、耐水性樹脂層におけるブルーイング剤の含有量は、最上層の耐水性樹脂層中の含有率を、下層の含有率以上にするのが好ましい。好ましいブルーイング剤の含有量は、最上層に０．０質量％〜０．５質量％、またその下側の層には０．０質量％〜０．４５質量％である。
【００３８】
本発明の反射支持体に使用される基体は、天然パルプを主原料とする天然パルプ紙、天然パルプと合成繊維とから成る混抄紙、合成繊維を主成分とする合成繊維紙、ポリスチレン、ポリプロピレン等の合成樹脂フィルムを擬紙化した、所謂合成紙、ポリエチレンテレフタレートやポリブチレンテレフタレートなどのポリエステルフィルム、三酢酸セルロースフィルム、ポリスチレンフィルム、ポリプロピレンフィルムなどのポリオレフィンフィルム、等のプラスチックフィルムの何れでも良いが、写真用耐水性樹脂被覆の基体としては天然パルプ紙（以下単に原紙と称する）が特に好ましく有利に用いられる。必要に応じ、染料や蛍光染料を添加して白地を本発明の範囲に調節することもできる。
【００３９】
本発明に使用される支持体の原紙の厚さは特に限定されるものではないが、坪量としては、５０ｇ／ｍ２〜２５０ｇ／ｍ２が、厚みとしては、５０μｍ〜２５０μｍが望ましい。
【００４０】
本発明においてさらに好ましい反射支持体としては、ハロゲン化銀乳剤層を設ける側の紙基体上に微小空孔を有するポリオレフィン層を有しているものが挙げられる。ポリオレフィン層は多層から成っていてもよく、その場合、好ましくはハロゲン化銀乳剤層側のゼラチン層に隣接するポリオレフィン層は微小空孔を有さず（例えばポリプロピレン、ポリエチレン）、紙基体上に近い側に微小空孔を有するポリオレフィン（例えばポリプロピレン、ポリエチレン）から成るものがより好ましい。紙基体及び写真構成層の間に位置するこれら多層もしくは一層のポリオレフィン層の密度は０．４０〜１．０ｇ／ｍｌであることが好ましく、０．５０〜０．７０ｇ／ｍｌがより好ましい。また、紙基体及び写真構成層の間に位置するこれら多層もしくは一層のポリオレフィン層の厚さは１０〜１００μｍが好ましく、１５〜７０μｍがさらに好ましい。また、ポリオレフィン層と紙基体の厚さの比は０．０５〜０．２が好ましく、０．１〜０．１５がさらに好ましい。
【００４１】
また、上記紙基体の写真構成層とは逆側（裏面）にポリオレフィン層を設けることも、反射支持体の剛性を高める点から好ましく、この場合、裏面のポリオレフィン層は表面が艶消しされたポリエチレン又はポリプロピレンが好ましく、ポリプロピレンがより好ましい。裏面のポリオレフィン層は５〜５０μｍが好ましく、１０〜３０μｍがより好ましく、さらに密度が０．７〜１．１ｇ／ｍｌであることが好ましい。本発明の反射支持体において、紙基体上に設けるポリオレフィン層に関する好ましい態様については、特開平１０−３３３２７７号、同１０−３３３２７８号、同１１−５２５１３号、同１１−６５０２４号、ＥＰ０８８００６５号、及びＥＰ０８８００６６号に記載されている例が挙げられる。
【００４２】
更に前記の耐水性樹脂層中には蛍光増白剤を含有するのが好ましい。また、前記蛍光増白剤を分散含有する親水性コロイド層を、別途形成してもよい。前記蛍光増白剤として、好ましくは、ベンゾオキサゾール系、クマリン系、ピラゾリン系が用いることができ、更に好ましくは、ベンゾオキサゾリルナフタレン系及びベンゾオキサゾリルスチルベン系の蛍光増白剤である。使用量は、特に限定されていが、好ましくは１〜１００ｍｇ／ｍ２である。耐水性樹脂に混合する場合の混合比は、好ましくは樹脂に対して０．０００５〜３質量％であり、更に好ましくは０．００１〜０．５質量％である。
【００４３】
反射型支持体としては、透過型支持体、又は上記のような反射型支持体上に、白色顔料を含有する親水性コロイド層を塗設したものでもよい。また、反射型支持体は、鏡面反射性又は第２種拡散反射性の金属表面をもつ支持体であってもよい。また、紙支持体部無しに前記耐水性樹脂のうち特にポリエチレンテレフタレートなどのポリエステルを用い、白色顔料を含有させ、１００μｍ〜１０００μｍ程度の厚さにしたプラスチック支持体も好ましく用いることができる。また、組成の異なる耐水性樹脂を複数枚張り合わせることも、白色度向上、カール特性、剛度調整の点で好ましい。
【００４４】
本発明の支持体は、反射支持体に限らず透明または半透明支持体を用いることができる。透明支持体の場合には前記耐水性樹脂を用いることができ、組成の異なる複数の樹脂層を積層して用いることもできる。透明性、剛度、加工性、コストなどの点からポリエチレンテレフタレートが好ましい。
【００４５】
支持体上に塗布された写真構成層を形成する親水性コロイド層で好ましい範囲に白地を調節する方法について詳細に説明する。
写真構成層に由来し白地を悪化させる要因としては、ハロゲン化銀乳剤のかぶり、増感色素の残色、処理液の汚れ吸着等が挙げられる。それらの悪化要因を低減することで支持体自身が本来有する白色度に近づけることができる。また、処理で脱色されない染料または顔料を添加し着色させたり、処理後の感光材料中に蛍光増白剤を含有せしめることで、好ましい範囲に調節することができる。
【００４６】
本発明において写真構成層の親水性コロイド層の着色に好ましく用いられる顔料について説明する。本発明のハロゲン化銀写真感光材料は、反射支持体上に塗設された、感光性ハロゲン化銀乳剤層、非感光性層の少なくとも一層中に少なくとも一種の顔料が分散されているものが好ましい。本発明において、顔料を含む層は、ハロゲン化銀乳剤を含有する感光性層でもよく、また、ハロゲン化銀乳剤層の間に位置する中間層やハロゲン化銀乳剤層の上層に位置する紫外線吸収層、またはゼラチンの下塗り層等の非感光性層のいずれでもよい。ハロゲン化銀乳剤層は通常、特性曲線の調節のために塗布流量を変化させるため、色味付けを一定にするためには、顔料を非感光性層に導入する方が好ましい場合が多い。
【００４７】
通常、イエローステインを克服するためにはブルーの色味付けを施す。この色味付けとしては通常イエローステインと拮抗させ、ニュートラルな色とし、人間の目に白と感じさせるのに十分な量の顔料を添加する。さらに、顔料を２種類以上用いてそれらの顔料の使用量比率を変えることによって、広い範囲でのイエローステイン補正が可能である。一般にはシアン方向に色相を変化させる青顔料とマゼンタ方向に色相を変化させる赤または紫顔料の併用である。これにより広い範囲の色味の調節が可能である。
本発明に用いられる顔料は水不溶性であればどのような顔料でも良いが、特に有機溶媒に対し、親和性が強く、有機溶媒中で容易に分散されるものが好ましい。
一般に顔料の粒子径は０．０１μｍ〜５μｍが効率よく色味付けするのに良い。好ましくは、０．０１μｍ〜３μｍである。
【００４８】
本発明においては、顔料は以下のようにして導入するのが最も好ましい。即ち、通常の色素形成カプラー（本明細書中、カプラーともいう）等の写真性有用物質を乳化分散し、分散物として感光材料に組み込むのと同様に、本発明に用いられる顔料を高沸点有機溶媒に加え、微粒子顔料からなる均一な自発分散液を生成させる。この液を親水性コロイド中、好ましくはゼラチン水溶液中に、界面活性剤の分散剤と共に超音波、コロイドミル、ホモジナイザー、マントンゴーリン、高速ディゾルバー等の公知の装置により微粒子状に乳化分散し、分散物を得る。
本発明に用いられる高沸点有機溶媒は、特に制限するものではなく、通常のものが用いられ、例えば米国特許第２，３２２，０２７号、特開平７−１５２１２９号に記載のものが挙げられる。
【００４９】
また、高沸点有機溶媒と共に補助溶媒を用いることができる。補助溶媒の例としては、酢酸エチル、酢酸ブチル等の低級アルコールのアセテート、プロピオン酸エチル、２級ブチルアセテート、メチルエチルケトン、メチルイソブチルケトン、２−エトキシエチルアセテート、メチルセロソルブアセテート、メチルカルビトールアセテートやシクロヘキサノン等が挙げられる。
また、本発明に用いられる顔料は、本発明の感光材料に使用するカプラー等の写真用有用化合物を溶解する有機溶媒中に共存させ、共乳化して乳化物として調製して用いるのが最も好ましい。
【００５０】
本発明を下記に挙げるいくつかの例によりさらに詳細に説明するが、特に断らない限りそれらの例に限定されるものではない。
本発明においては、求められる色調調整が可能で現像処理時に変化することなく感光材料中に留まるものであればいかなる種類の顔料も制限なく使用することができる。以下に好ましい顔料について具体例を挙げながら説明するが、本発明に用いられる青顔料とは、「カラーインデックス」（Ｔｈｅ　Ｓｏｃｉｅｔｙ　ｏｆ　Ｄｙｅｒｓ　ａｎｄｃｏｌｏｕｒｉｓｔｓ）において、Ｃ．Ｉ．Ｐｉｇｍｅｎｔ　Ｂｌｕｅとして分類されている顔料をさす。同様に、本発明に用いられる赤顔料とは、Ｃ．Ｉ．Ｐｉｇｍｅｎｔ　Ｒｅｄ，　本発明に用いられる紫顔料とは、Ｃ．Ｉ．Ｐｉｇｍｅｎｔ　Ｖｉｏｌｅｔとして分類されている顔料をさす。
【００５１】
本発明で用いることができる青顔料としては、例えばアゾ顔料（例えば、　Ｃ．Ｉ．Ｐｉｇｍｅｎｔ　Ｂｌｕｅ　２５）、フタロシアニン顔料（例えば、Ｃ．Ｉ．Ｐｉｇｍｅｎｔ　Ｂｌｕｅ　１５：１、同１５：３、同１５：６、同１６、同７５）、インダントロン顔料（例えば、　Ｃ．Ｉ．Ｐｉｇｍｅｎｔ　Ｂｌｕｅ　６０、同６４、同２１）、トリアリールカルボニウム系の塩基性染料レーキ顔料（例えば、　Ｃ．Ｉ．Ｐｉｇｍｅｎｔ　Ｂｌｕｅ　１、同２、同９、同１０、同１４、同６２）、同じくトリアリールカルボニウム系の酸性染料レーキ顔料（例えば　、Ｃ．Ｉ．Ｐｉｇｍｅｎｔ　Ｂｌｕｅ　１８、同１９、同２４：１、同２４：ｘ、同５６、同６１）、インジゴ顔料（例えば、Ｃ．Ｉ．Ｐｉｇｍｅｎｔ　Ｂｌｕｅ　６３、同６６）などの有機顔料を挙げることができる。これらの中でもインダントロン顔料、トリアリールカルボニウム系の塩基性染料レーキ顔料及び酸性染料レーキ顔料、インジゴ顔料が色相的に好ましく、さらに堅牢性の点でインダントロン顔料が最も好ましい。
【００５２】
本発明における青顔料としては、無機顔料の群青、コバルトブルーも好ましく用いることができる。
本発明に用いられるインダントロン顔料としては、有機溶媒と親和性の高いものが特に好ましく、これは市販品から選ぶことができ、例えば、Ｃｉｂａ　ＳｐｅｃｉａｌｔｙＣｈｅｍｉｃａｌｓ（チバ　スペシャリティ　ケミカルズ）社製の、ＢｌｕｅＡ３Ｒ−ＫＰ（商品名）、ＢｌｕｅＡ３Ｒ−Ｋ（商品名）等を用いることができる。
【００５３】
本発明においては、色相を調整するために、さらに赤乃至紫の顔料を併用することが好ましい。好ましい赤顔料としては、アゾ顔料（例えばＣ．Ｉ．Ｐｉｇｍｅｎｔ　Ｒｅｄ　２、同３、同５、同１２、同２３、同４８：２、同４８：３、同５２：１、同５３：１、同５７：１、同６３：２、同１１２、同１４４、同１４６、同１５０、同１５１、同１６６、同１７５、同１７６、同１８４、同１８７、同２２０、同２２１、同２４５　）、キナクリドン顔料（例えばＣ．Ｉ．Ｐｉｇｍｅｎｔ　Ｒｅｄ　１２２、同１９２、同２０２、同２０６、同２０７、同２０９）、ジケトピロロピロール顔料（例えばＣ．Ｉ．Ｐｉｇｍｅｎｔ　Ｒｅｄ　２５４、同２５５、同２６４、同２７２）ペリレン顔料（例えばＣ．Ｉ．Ｐｉｇｍｅｎｔ　Ｒｅｄ　１２３、同１４９、同１７８、同１７９、同１９０、同２２４）、ぺリノン顔料（例えば　Ｃ．Ｉ．Ｐｉｇｍｅｎｔ　Ｒｅｄ　１９４）、アントラキノン顔料（例えば　Ｃ．Ｉ．Ｐｉｇｍｅｎｔ　Ｒｅｄ　８３：１、同８９、同１６８、同１７７）、ベンズイミダゾロン顔料（例えば　Ｃ．Ｉ．Ｐｉｇｍｅｎｔ　Ｒｅｄ　１７１、同１７５、同１７６、同１８５、同２０８）、トリアリールカルボニウム系の塩基性染料レーキ顔料（例えば　Ｃ．Ｉ．Ｐｉｇｍｅｎｔ　Ｒｅｄ　８１：１　、同１６９）、チオインジゴ顔料（例えば　Ｃ．Ｉ．Ｐｉｇｍｅｎｔ　Ｒｅｄ　８８、同１８１）、ピラントロン顔料（例えば　Ｃ．Ｉ．Ｐｉｇｍｅｎｔ　Ｒｅｄ　２１６、同２２６）、ピラゾロキナゾロン顔料（例えば　Ｃ．Ｉ．Ｐｉｇｍｅｎｔ　Ｒｅｄ　２５１、同２５２）、イソインドリン顔料（例えば　Ｃ．Ｉ．Ｐｉｇｍｅｎｔ　Ｒｅｄ　２６０）等を挙げることができる。中でもアゾ顔料、キナクリドン顔料、ジケトピロロピロール顔料、ペリレン顔料がより好ましく、アゾ顔料、ジケトピロロピロール顔料が特に好ましい。
【００５４】
好ましい紫顔料としては、アゾ顔料（例えばＣ．Ｉ．Ｐｉｇｍｅｎｔ　Ｖｉｏｌｅｔ　１３、同２５、同４４、同５０）、ジオキサジン顔料（例えばＣ．Ｉ．Ｐｉｇｍｅｎｔ　Ｖｉｏｌｅｔ　２３、同３７）、キナクリドン顔料（例えばＣ．Ｉ．Ｐｉｇｍｅｎｔ　Ｖｉｏｌｅｔ　１９、同４２）、トリアリールカルボニウム系の塩基性染料レーキ顔料（例えば　Ｃ．Ｉ．Ｐｉｇｍｅｎｔ　Ｖｉｏｌｅｔ　１、同２、同３、同２７、同３９）、アントラキノン顔料（例えば　Ｃ．Ｉ．Ｐｉｇｍｅｎｔ　Ｖｉｏｌｅｔ　５：１、同３３）、ペリレン顔料（例えば　Ｃ．Ｉ．Ｐｉｇｍｅｎｔ　Ｖｉｏｌｅｔ　２９）、イソビオラントロン顔料（例えば　Ｃ．Ｉ．Ｐｉｇｍｅｎｔ　Ｖｉｏｌｅｔ　３１）、ベンズイミダゾロン顔料（例えば　Ｃ．Ｉ．Ｐｉｇｍｅｎｔ　Ｖｉｏｌｅｔ　３２）等を挙げることができる。中でもアゾ顔料、ジオキサジン顔料、キナクリドン顔料が好ましく、ジオキサジン顔料が特に好ましい。
本発明に用いられるジオキサジン顔料としては、有機溶媒と親和性の高いものが特に好ましく、これは市販品から選ぶことができ、例えば、Ｃｉｂａ　Ｓｐｅｓｉａｌｔｙ　Ｃｈｅｍｉｃａｌｓ　社製の、Ｖｉｏｌｅｔ　Ｂ−Ｋ（商品名）、Ｖｉｏｌｅｔ　Ｂ−ＫＰ（商品名）等を用いることができる。
【００５５】
本発明では、上記に挙げた顔料の他に、色調調整のためさらに他の顔料（　Ｃ．Ｉ．Ｐｉｇｍｅｎｔ　Ｙｅｌｌｏｗ、　Ｃ．Ｉ．Ｐｉｇｍｅｎｔ　Ｏｒａｎｇｅ、　Ｃ．Ｉ．Ｐｉｇｍｅｎｔ　Ｂｒｏｗｎ、　Ｃ．Ｉ．Ｐｉｇｍｅｎｔ　Ｇｒｅｅｎで分類された各顔料）を併用することができる。
具体的な化合物については、「カラーインデックス」（Ｔｈｅ　Ｓｏｃｉｅｔｙ　ｏｆ　Ｄｙｅｒｓａｎｄ　ｃｏｌｏｕｒｉｓｔｓ）、Ｗ．Ｈｅｒｂｓｔ，　Ｋ．Ｈｕｎｇｅｒ共著”Ｉｎｄｕｓｔｒｉａｌ　Ｏｒｇａｎｉｃ　ｐｉｇｍｅｎｔｓ”、（ＶＣＨ　Ｖｅｒｌａｇｓｇｅｓｅｌｌｓｃｈｓｆｔ　ｍｂＨ１９９３年刊）に記載されている。
【００５６】
本発明に使用できる顔料は、上述の裸の顔料であっても良いし、表面処理を施された顔料でも良い。表面処理の方法には、樹脂やワックスを表面コートする方法、界面活性剤を付着させる方法、反応性物質（例えば、シランカップリング剤やエポキシ化合物、ポリイソシアネートなど）を顔料表面に結合させる方法、顔料誘導体（シナジスト）を使用する方法などが考えられ、次の文献等に記載されている。
金属石鹸の性質と応用（幸書房）
印刷インキ技術（ＣＭＣ出版、１９８４）
最新顔料応用技術（ＣＭＣ出版、１９８６）
中でも樹脂やワックスで顔料表面を予め表面コートされた形で市販されている易分散性の顔料、所謂インスタント顔料（例えばＣｉｂａ　Ｓｐｅｓｉａｌｔｙ　Ｃｈｅｍｉｃａｌｓ　社製のマイクロリス顔料）は、感光材料に導入する際に分散する必要なく高沸点有機溶剤中に良好に分散できるため特に好ましい。この場合、顔料が分散された高沸点有機溶剤をさらにゼラチンなどの親水性コロイド中に分散することができる。
【００５７】
本発明に於いては、上記のように顔料を高沸点有機溶剤に分散し、次いでそれをゼラチンなどの親水性コロイド中に分散してもよいが、顔料を親水性コロイド中に直接分散してもよい。この際使用される分散剤は、用いるバインダーと顔料に合わせて種々のもの、例えば界面活性剤型の低分子分散剤や高分子型分散剤、を用いることが出来るが、分散安定性の観点から高分子型分散剤を用いることがより好ましい。分散剤の例としては特開平３−６９９４９号、欧州特許５４９４８６号等に記載のものを挙げることができる。
本発明に使用できる顔料の粒径は、分散後で、０．０１μｍ〜１０μｍの範囲であることが好ましく、０．０２μｍ〜１μｍであることが更に好ましい。
顔料をバインダー中へ分散する方法としては、インク製造やトナー製造時に用いられる公知の分散技術が使用できる。分散機としては、サンドミル、アトライター、パールミル、スーパーミル、ボールミル、インペラー、デスパーサー、ＫＤミル、コロイドミル、ダイナトロン、３本ロールミル、加圧ニーダー等が挙げられる。詳細は「最新顔料応用技術」（ＣＭＣ出版、１９８６年出版）に記載がある。
【００５８】
本発明に用いられる顔料の全使用量の好ましい範囲は、０．０ｍｇ／ｍ２〜１０ｍｇ／ｍ２であり、より好ましくは、０．１ｍｇ／ｍ２〜５ｍｇ／ｍ２である。また、ブルーの顔料と、異なる色相の顔料を併用するのが好ましい。顔料を写真構成層を形成する親水性コロイド層に添加する方法は、顔料を支持体のポリオレフィン被服樹脂中に添加する方法に対して同一の色味に調節するのに必要な顔料の量を大きく減ずることができるので、コスト上メリットがあり好ましい。
本発明において、前記青顔料と、前記赤顔料及び／又は紫顔料とを併用する場合は、同一または異なる親水性コロイド層に分散させて用いることができ、特に制限するものではない。
【００５９】
本発明においては感光材料の写真構成層に油溶性染料を用い白地の調節をすることも好ましい。油溶性染料の代表的具体例は、特開平２−８４２号の（８）〜（９）頁に記載の化合物１〜２７が挙げられる。
【００６０】
また、本発明においては感光材料の親水性コロイド層中に蛍光増白剤を含有させて、処理後に感光材料中に蛍光増白剤を残存させることにより白地を調節することもできる。また、感光材料中にポリビニルピロリドン等の蛍光増白剤を捕獲するポリマーを添加することもできる。
【００６１】
本発明においてハロゲン化銀カラー写真感光材料は、ネガ型のハロゲン化乳剤であることが好ましい。ネガ型の感光材料においては露光制御により白地の色差１以下の精度で白地の調節が容易である。一方、露光部が現像されずに白地を与えるポジ型の感光材料においては、求められる白地の範囲に色度を調節することが困難である。
【００６２】
本発明において好ましく用いられるカプラ−について詳細に説明する。
以下に本発明の一般式（Ｍ−１）で表されるカプラーについて説明する。
【００６３】
【化５】
2004125998.tif 000004
【００６４】
前記一般式（Ｍ−１）において、ＲＭ１で表される置換基としてはアルキル基（例えば、メチル、エチル、プロピル、イソプロピル、ｔ−ブチル、ペンチル、シクロペンチル、ヘキシル、シクロヘキシル、オクチル、ドデシル等）、アルケニル基（例えば、ビニル、アリル等）、アルキニル基（例えば、プロパルギル等）、アリール基（例えば、フェニル、ナフチル等）、複素環基（例えば、ピリジル、チアゾリル、オキサゾリル、イミダゾリル、フリル、ピロリル、ピラジニル、ピリミジニル、ピリダジニル、セレナゾリル、スルホラニル、ピペリジニル、ピラゾリル、テトラゾリル等）、ハロゲン原子（例えば、塩素原子、臭素原子、ヨウ素原子、フッ素原子等）、アルコキシ基（例えば、メトキシ、エトキシ、プロピルオキシ、ペンチルオキシ、シクロペンチルオキシ、ヘキシルオキシ、シクロヘキシルオキシ、オクチルオキシ、ドデシルオキシ等）、アリールオキシ基（例えば、フェノキシ、ナフチルオキシ等）、アルコキシカルボニル基（例えば、メチルオキシカルボニル、エチルオキシカルボニル、ブチルオキシカルボニル、オクチルオキシカルボニル、ドデシルオキシカルボニル等）、アリールオキシカルボニル基（例えば、フェニルオキシカルボニル、ナフチルオキシカルボニル等）、スルホンアミド基（例えば、メチルスルホニルアミノ、エチルスルホニルアミノ、ブチルスルホニルアミノ、ヘキシルスルホニルアミノ、シクロヘキシルスルホニルアミノ、オクチルスルホニルアミノ、ドデシルスルホニルアミノ、フェニルスルホニルアミノ等）、スルファモイル基（例えば、アミノスルホニル、メチルアミノスルホニル、ジメチルアミノスルホニル、ブチルアミノスルホニル、ヘキシルアミノスルホニル、シクロヘキシルアミノスルホニル、オクチルアミノスルホニル、ドデシルアミノスルホニル、フェニルアミノスルホニル、ナフチルアミノスルホニル、２−ピリジルアミノスルホニル等）、ウレイド基（例えば、メチルウレイド、エチルウレイド、ペンチルウレイド、シクロヘキシルウレイド、オクチルウレイド、ドデシルウレイド、フェニルウレイド、ナフチルウレイド、２−ピリジルアミノウレイド等）、アシル基（例えば、アセチル、エチルカルボニル、プロピルカルボニル、ペンチルカルボニル、シクロヘキシルカルボニル、オクチルカルボニル、２−エチルヘキシルカルボニル、ドデシルカルボニル、フェニルカルボニル、ナフチルカルボニル、ピリジルカルボニル等）、アシルオキシ基（例えば、アセチルオキシ、エチルカルボニルオキシ、ブチルカルボニルオキシ、オクチルカルボニルオキシ、ドデシルカルボニルオキシ、フェニルカルボニルオキシ等）、カルバモイル基（例えば、アミノカルボニル、メチルアミノカルボニル、ジメチルアミノカルボニル、プロピルアミノカルボニル、ペンチルアミノカルボニル、シクロヘキシルアミノカルボニル、オクチルアミノカルボニル、２−エチルヘキシルアミノカルボニル、ドデシルアミノカルボニル、フェニルアミノカルボニル、ナフチルアミノカルボニル、２−ピリジルアミノカルボニル等）、アミド基（例えば、メチルカルボニルアミノ、エチルカルボニルアミノ、ジメチルカルボニルアミノ、プロピルカルボニルアミノ、ペンチルカルボニルアミノ、シクロヘキシルカルボニルアミノ、２−エチルヘキシルカルボニルアミノ、オクチルカルボニルアミノ、ドデシルカルボニルアミノ、フェニルカルボニルアミノ、ナフチルカルボニルアミノ等）、スルホニル基（例えば、メチルスルホニル、エチルスルホニル、ブチルスルホニル、シクロヘキシルスルホニル、２−エチルヘキシルスルホニル、ドデシルスルホニル、フェニルスルホニル、ナフチルスルホニル、２−ピリジルスルホニル等）、アミノ基（例えば、アミノ、エチルアミノ、ジメチルアミノ、ブチルアミノ、シクロペンチルアミノ、２−エチルヘキシルアミノ、ドデシルアミノ、アニリノ、ナフチルアミノ、２−ピリジルアミノ等）、シアノ基、ニトロ基、スルホ基、カルボキシル基、ヒドロキシル基等が挙げられ、これらの基は、更に上記の置換基によって置換されていてもよい。これらのうちで、例えば、アルキル、シクロアルキル、アルケニル、アリール、アシルアミノ、スルホンアミド、アルキルチオ、アリールチオ、ハロゲン原子、複素環、スルホニル、スルフィニル、ホスホニル、アシル、カルバモイル、スルファモイル、シアノ、アルコキシ、アリールオキシ、アシルオキシ、アミノ、アルキルアミノ、ウレイド、アルコキシカルボニル、アリールオキシカルボニル、カルボニル等の各基が好ましく、更に好ましいものは、アルキル基であり、特に好ましくは、ｔ−ブチル基である。
【００６５】
前記一般式（Ｍ−１）において、ＲＭ２〜ＲＭ５及びＲＭ７で表されるアルキル基としては、直鎖あるいは分岐のアルキル基、例えばメチル、エチル、ｉ−プロピル、ｔ−ブチル、２−エチルヘキシル、ドデシル、１−ヘキシルノニル等が挙げられる。これらの基は更に前記ＲＭ１で表される置換基として挙げられた基等で置換されていてもよい。ＲＭ２及びＲＭ３で表されるアルキル基としてはメチル基が好ましい。ＲＭ７は水素原子が好ましい。
【００６６】
一般式（Ｍ−１）において、ＲＭ６で表されるアルキル基、アリール基、アルコキシ基、アリールオキシ基、アルキルアミノ基及びアリールアミノ基としては、例えば前記ＲＭ１の表すアルキル基、アリール基、アルコキシ基、アリールオキシ基、アルキルアミノ基及びアリールアミノ基と同様な基等が挙げられる。
【００６７】
ＸＭで表される、ハロゲン原子としては塩素原子、臭素原子、フッ素原子等が挙げられ、発色現像主薬の酸化体との反応により脱離可能な基としては、例えばアルコキシ、アリールオキシ、複素環オキシ、アシルオキシ、スルホニルオキシ、アルコキシカルボニルオキシ、アリールオキシカルボニルオキシ、アルキルオキザリルオキシ、アルコキシオキザリルオキシ、アルキルチオ、アリールチオ、複素環チオ、アルキルオキシチオカルボニルチオ、アシルアミノ、スルホンアミド、Ｎ原子で結合した含窒素複素環、アルキルオキシカルボニルアミノ、アリールオキシカルボニルアミノ、カルボキシル、等の各基が挙げられるが、好ましくはハロゲン原子、特に好ましくは塩素原子である。
【００６８】
次に、本発明の一般式（Ｍ−２）で表されるカプラーについて説明する。
【００６９】
【化６】
2004125998.tif 000005
【００７０】
一般式（Ｍ−２）において、ＲＭ１は一般式（Ｍ−１）のＲＭ１に記載の置換基と同じものを表す。その中でも好ましくはアルキル基であり、最も好ましくは分岐アルキル基である。また、一般式（Ｍ−２）において、Ｒはアルキル基、アルケニル基、アルキニル基、アリール基、または複素環基を表す。アルキル基、アルケニル基、アルキニル基は直鎖、分岐鎖または環状であってもよい。環状である場合、これらは一般に、シクロアルキル基、シクロアルケニル基、シクロアルキニル基とも称され、本発明では、これらの基をも含むものとして使用する。無置換アルキル基としては、例えば、メチル、エチル、ｎ−ブチル、ｔ−ブチル、ｎ−ヘキシル、シクロヘキシル、２−エチルブチル、２−メチルペンチル、ｎ−ヘプチル、ｎ−オクチル、２−エチルヘキシル、ｎ−デシル、ｎ−テトラデシル、アダマンチルが挙げられる。無置換アルケニル基としては、例えば、ビニル、アリル、１−ブテニル、シス−２−ブテニル、トランス−２ブテニル、オレイル、シクロヘキセニルが挙げられる。無置換アルキニル基としては、例えば、プロパルギル、１−ブチニル、２−ブチニル、１−ペンチニルが挙げられる。これらのアルキル基、アルケニル基、アルキニル基は置換基によって置換されていても良く、該置換基としては、例えば、以下のものが挙げられる。
【００７１】
ハロゲン原子（例えば、フッ素、塩素）、アルコキシ基（例えば、メトキシ、エトキシ、イソプロポキシ、ドデシルオキシ、２−メトキシエトキシ）、アリール基（例えば、フェニル、ナフチル、アントラニル）、アリールオキシ基（例えば、フェノキシ、２−メトキシフェノキシ、４−ｔ−オクチルフェノキシ、ナフトキシ）、アルキルチオ基（例えば、メチルチオ、エチルチオ、ヘキシルチオ、オクチルチオ、ヘキサデシルチオ、２−エトキシカルボニルプロピルチオ）、アリールチオ基（例えば、フェニルチオ、２−ピバロイルアミドフェニルチオ、２−ブトキシ−５−ｔ−オクチルフェニルチオ、ナフチルチオ、２−ブトキシカルボニルフェニルチオ）、アルキルカルボニル基（例えば、メチルカルボニル、エチルカルボニル、プロピルカルボニル、ｔ−ブチルカルボニル）、アリールカルボニル基（例えば、フェニルカルボニル、ナフチルカルボニル、ｐ−トルエンカルボニル）、アルキルカルボニルオキシ基（例えば、アセチルオキシ、プロピオニルオキシ、ヘプタノイルオキシ、２−エチルヘキサノイルオキシ、シクロヘキサノイルオキシ、ピバロイルオキシ）、アリールカルボニルオキシ基（例えば、ベンゾイルオキシ、２−ブトキシベンゾイルオキシ、２，５−ジクロロベンゾイルオキシ、３−オクチルオキシカルボニルベンゾイルオキシ）、
【００７２】
アルコキシカルボニル基（例えば、メトキシカルボニル、エトキシカルボニル、プロピルオキシカルボニル、ブトキシカルボニル、オクチルオキシカルボニル、ドデシルオキシカルボニル、２−エチルヘキシルオキシカルボニル）、カルボンアミド基（例えば、アセトアミド、プロパンアミド、ヘキサデカンアミド、ピバロイルアミド、ベンツアミド、２−エトキシベンツアミド、３−ドデシルオキシカルボニルプロパンアミド、４−テトラデシルオキシカルボニルブタンアミド）、スルホンアミド基（例えば、メタンスルホンアミド、ブタンスルホンアミド、オクタンスルホンアミド、ヘキサデカンスルホンアミド、ベンゼンスルホンアミド、ｐ−トルエンスルホンアミド、２−オクチルオキシ−５−ｔ−オクチルベンゼンスルホンアミド）、アルキルアミノ基（例えば、メチルアミノ、Ｎ，Ｎ−ジエチルアミノ、ｔ−　ブチルアミノ、Ｎ，Ｎ−ジ−ｎ−ブチルアミノ、メチルエチルアミノ、Ｎ，Ｎ−ジ−ｎ−オクチルアミノ）、アリールアミノ基（例えば、アミノフェニル、アミノナフチル）、カルバモイル基（例えば、Ｎ−メチルカルバモイル、Ｎ−ブチルカルバモイル、Ｎ−シクロヘキシルカルバモイル、Ｎ−ドデシルカルバモイル、Ｎ−フェニルカルバモイル、Ｎ，Ｎ−エチルカルバモイル、Ｎ，Ｎ−ジブチルカルバモイル）、スルファモイル基（例えば、Ｎ−エチルスルファモイル、Ｎ−ブチルスルファモイル、Ｎ−ヘキサデシルスルファモイル、Ｎ−シクロヘキシルスルファモイルＮ，Ｎ−ジブチルスルファモイル、Ｎ−フェニルスルファモイル、Ｎ−メチル−Ｎ−オクタデシルスルファモイル）、
【００７３】
イミド基（例えば、コハク酸イミド、フタル酸イミド、ヘキサデシルコハク酸イミド、オクタデシルコハク酸イミド）、ウレタン基（例えば、メチルウレタン、エチルウレタン、ｔ−ブチルウレタン、ドデシルウレタン、フェニルウレタン）、ウレイド基（例えば、Ｎ−メチルウレイド、Ｎ−エチルウレイド、Ｎ−ドデシルウレイド、Ｎ，Ｎ−ジブチルウレイド、Ｎ−フェニルウレイド、Ｎ−シクロヘキシルウレイド）、スルホニル基（例えば、メチルスルホニル、エチルスルホニル、プロピルスルホニル、ブチルスルホニル、ヘキシルスルホニル、オクチルスルホニル、ドデシルスルホニル、ヘキサデシルスルホニル、フェニルスルホニル）、複素環基（好ましくは、環構成原子として窒素原子、酸素原子、イオウ原子を少なくとも１個有する５〜７員の複素環基であり、例えば、ピリジル、キノリル、チエニル、モルホリル、ピペリジル、チアゾリル、ベンツイミダゾリル）、カルボキシル基、シアノ基、ヒドロキシル基、ニトロ基、無置換アミノ基等が挙げられる。
【００７４】
これらの置換基のうち、好ましいものはハロゲン原子、アルコキシ基、アリールオキシ基、アルキルカルボニルオキシ基、アリールカルボニルオキシ基、アルキルオキシカルボニル基、カルボンアミド基、シアノ基、ニトロ基であり、更に好ましくはハロゲン原子、アルコキシ基、カルボンアミド基、シアノ基である。これらの置換基はさらに上記に例示した置換基で置換されていてもよい。
【００７５】
無置換アリール基としては、例えば、フェニル、ナフチル、アントラニルが挙げられる。置換アリール基の置換基としてはアルキル基（例えば、メチル、エチル、プロピル、ｔ−ブチル、シクロヘキシル、２−エチルヘキシル、オクタデシル、アダマンチル）、及び、上述のアルキル基の置換基として挙げた置換基が挙げられる。アリール基の置換基として好ましいものはハロゲン原子、アルキル基、アルコキシ基、アリールオキシ基、アルキルカルボニルオキシ基、アリールカルボニルオキシ基、アルキルオキシカルボニル基、スルホンアミド基、カルボンアミド基、シアノ基、ニトロ基であり、更に好ましくはハロゲン原子、アルキル基、アルコキシ基、カルボンアミド基、スルホンアミド基、シアノ基である。これらの置換基はさらに上記に挙げた置換基で置換されていてもよい。
【００７６】
無置換の複素環基としては、好ましくは、環構成原子として窒素原子、酸素原子、イオウ原子を少なくとも１個有する５〜７員の複素環基であり、さらに好ましくは炭素数０〜２０の複素環基であり、例えば、ピリジル、フリル、チエニル、イミダゾリル、トリアゾリル、ピリミジル、オキサゾリル、チアゾリル、ピペラジル、モルホリル、テトラヒドロピラニル、キノリル、ベンツイミダゾリル、ベンゾトリアゾリル、カルバゾリルが挙げられる。置換複素環基の置換基としては上記の置換アリール基において記載した置換基と同じである。複素環基として好ましいものは、ピリジル、フリル、オキサゾリル、チアゾリル、モルホリル、ベンツイミダゾリルである。
【００７７】
Ｒとして好ましいのは炭素数１〜５０の無置換アルキル基、炭素数２〜５０の無置換アルケニル基、炭素数２〜５０の無置換アルキニル基、炭素数１〜５０の置換アルキル基、炭素数２〜５０の置換アルケニル基、炭素数２〜５０の置換アルキニル基、炭素数６〜３６のアリール基、炭素数６〜３６の置換アリール基であり、より好ましくは炭素数２〜３０の分岐アルキル基、分岐アルケニル基、分岐アルキニル基、炭素数２〜３０の置換アルキル基、炭素数２〜３０の置換アルケニル基、炭素数２〜３０の置換アルキニル基、炭素数６〜２０のアリール基、炭素数６〜２５の置換アリール基である。このうち、炭素数２〜３０のアルキル基、炭素数６〜２０のアリール基が好ましい。最も好ましいのは炭素数１０〜２０の分岐アルキル基である。
【００７８】
Ｌは−ＣＯ−、−ＳＯ２−を表す。Ｌとして、好ましくは−ＣＯ−である。
一般式（Ｍ−２）において、−ＮＨＣＯＣＨ２Ｏ−Ｌ−Ｒはベンゼン環上のどの位置に結合していてもよい。好ましくはメタ位またはパラ位であり、パラ位である場合が特に好ましい。
【００７９】
一般式（Ｍ−２）において、Ｘは、好ましくは、水素原子またはハロゲン原子、アリールオキシ基を表す。本発明のカプラーにおいては、このハロゲン原子またはアリールオキシ基であるＸが現像主薬の酸化体とのカップリング反応において離脱する。ハロゲン原子としてはフッ素、塩素、臭素が挙げられる。アリールオキシ基は置換を有してもよいアリールオキシ基であり、置換アリールオキシ基の置換基としては、前述のＲにおける置換アリール基で例示した置換基と同義である。また該アリールオキシ基は好ましくは炭素数６〜２０である。アリールオキシ基としてはフェノキシ、４−メチルフェノキシ、４−ｔ−ブチルフェノキシ、４−メトキシカルボニルフェノキシ、４−エトキシカルボニルフェノキシ、２，４−ジメチルフェノキシが挙げられる。これらのうち、Ｘはハロゲン原子、アリールオキシ基が好ましく、より好ましくはハロゲン原子、最も好ましくは塩素原子である。
以下に、本発明の一般式（Ｍ−１）および一般式（Ｍ−２）で表されるカプラ−の代表的具体例を示すが、本発明はこれらに限定されるものではない。
【００８０】
【化７】
2004125998.tif 000006
【００８１】
【化８】
2004125998.tif 000007
【００８２】
【化９】
2004125998.tif 000008
【００８３】
【化１０】
2004125998.tif 000009
【００８４】
【化１１】
2004125998.tif 000010
【００８５】
【化１２】
2004125998.tif 000011
【００８６】
【化１３】
2004125998.tif 000012
【００８７】
【化１４】
2004125998.tif 000013
【００８８】
【化１５】
2004125998.tif 000014
【００８９】
【化１６】
2004125998.tif 000015
【００９０】
【化１７】
2004125998.tif 000016
【００９１】
【化１８】
2004125998.tif 000017
【００９２】
【化１９】
2004125998.tif 000018
【００９３】
【化２０】
2004125998.tif 000019
【００９４】
【化２１】
2004125998.tif 000020
【００９５】
【化２２】
2004125998.tif 000021
【００９６】
【化２３】
2004125998.tif 000022
【００９７】
【化２４】
2004125998.tif 000023
【００９８】
【化２５】
2004125998.tif 000024
【００９９】
【化２６】
2004125998.tif 000025
【０１００】
【化２７】
2004125998.tif 000026
【０１０１】
【化２８】
2004125998.tif 000027
【０１０２】
【化２９】
2004125998.tif 000028
【０１０３】
【化３０】
2004125998.tif 000029
【０１０４】
【化３１】
2004125998.tif 000030
【０１０５】
【化３２】
2004125998.tif 000031
【０１０６】
【化３３】
2004125998.tif 000032
【０１０７】
【化３４】
2004125998.tif 000033
【０１０８】
【化３５】
2004125998.tif 000034
【０１０９】
【化３６】
2004125998.tif 000035
【０１１０】
【化３７】
2004125998.tif 000036
【０１１１】
本発明においてカプラーをはじめ、その他写真有用化合物をハロゲン化銀感光材料に導入するには、後述する高沸点有機溶媒を用いる水中油滴分散方法やラテックス分散方法など公知の分散方法を用いることができる。
水中油滴分散方法においてはカプラーやその他写真有用化合物を高沸点有機溶媒中に溶解させ、親水性コロイド中、好ましくはゼラチン水溶液中に、界面活性剤等の分散剤と共に、超音波、コロイドミル、ホモジナイザー、マントンゴーリン、高速ディゾルバー等の公知の装置により、微粒子状に乳化分散することができる。水中油滴分散法に用いられる高沸点溶媒の例は、特開平５−３１３３２７号、同５−３２３５３９号、同５−３２３５４１号、同６−２５８８０３号、同８−２６２６６２号、米国特許第２，３２２，０２７号などに記載されている。
【０１１２】
また、ポリマー分散法の１つとしてのラテックス分散法の工程、効果、含浸用のラテックスの具体例は、米国特許第４，１９９，３６３号、西独特許出願第（ＯＬＳ）２，５４１，２７４号、同２，５４１，２３０号、特公昭５３−４１０９１号及び欧州特許公開第０２９１０４号等に記載されており、また有機溶媒可溶性ポリマーによる分散についてＰＣＴ国際公開第ＷＯ８８／００７２３号及び特開平５−１５０４２０号等に記載されている。メタクリレート系あるいはアクリルアミド系ポリマーが好ましく、特に画像堅牢性の点でアクリルアミド系ポリマーが好ましい。
本発明のカプラーは高沸点有機溶媒（必要に応じて低沸点有機溶媒を併用）に溶解し、ゼラチン水溶液に乳化分散してハロゲン化銀乳剤に添加する水中油滴分散法が好ましい。
【０１１３】
ここで、高沸点とは常圧で１７５℃以上の沸点をいう。
本発明において使用される高沸点溶媒としては、フタル酸エステル類〔例えば、ジブチルフタレート、ジシクロヘキシルフタレート、ジ−２−エチルヘキシルフタレート、デシルフタレート、ビス（２，４−ジ−ｔｅｒｔ−アミルフェニル）フタレート、ビス（２，４−ジ−ｔｅｒｔ−アミルフェニル）イソフタレート、ビス（１，１−ジエチルプロピル）フタレート〕、リン酸又はホスホン酸のエステル類（例えば、トリフェニルホスフェート、トリクレジルホスフェート、２−エチルヘキシルジフェニルホスフェート、トリシクロヘキシルホスフェート、トリ−２−エチルヘキシルホスフェート、トリドデシルホスフェート、トリブトキシエチルホスフェート、トリクロロプロピルホスフェート、ジ−２−エチルヘキシルフェニルホスホネート）、安息香酸エステル類（例えば、２−エチルヘキシルベンゾエート、ドデシルベンゾエート、２−エチルヘキシル−ｐ−ヒドロキシベンゾエート）、アミド類（例えば、Ｎ，Ｎ−ジエチルドデカンアミド、Ｎ，Ｎ−ジエチルラウリルアミド、Ｎ−テトラデシルピロリドン）、スルホンアミド類（例えば、Ｎ−ブチルベンゼンスルホンアミド）、アルコール類又はフェノール類（イソステアリルアルコール、２，４−ジ−ｔｅｒｔ−アミルフェノール）、
【０１１４】
脂肪族カルボン酸エステル類（例えば、ビス（２−エチルヘキシル）セバケート、ジオクチルアゼレート、グリセロールトリブチレート、イソステアリルラクテート、トリオクチルシトレート）、アニリン誘導体（Ｎ，　Ｎ−ジブチル−２−ブトキシ−５−ｔｅｒｔ−オクチルアニリン等）、炭化水素類（例えば、パラフィン、ドデシルベンゼン、ジイソプロピルナフタレン）、塩素化パラフィン類、アルコール類（オレイルアルコール、オクタデシルアルコール、ヘキサデシルアルコール）等が挙げられる。また、特開平６−２５８８０３号、同８−２６２６６２号に記載の水素供与性化合物が色相を調節する目的で、好ましく用いることができる。さらに、環境に対する負荷を軽減するため、フタル酸エステル類に代えて、欧州特許ＥＰ−９６９３２０Ａ１号、同ＥＰ−９６９３２１Ａ１号を使用することは好ましく、これら以外にも、クエン酸トリブチル、ペンタグリセリントリエステルなどが挙げられる。
【０１１５】
また、カプラーや写真有用物質を溶解する際に、更に補助溶媒を用いることができる。ここで言う補助溶媒とは、乳化分散時に有効な有機溶媒で、塗布時の乾燥工程後には実質上感光材料から除去されているものを言い、例えば、酢酸エチル、酢酸ブチルのごとき低級アルコールのアセテート、プロピオン酸エチル、ｓｅｃ−ブチルアルコール、メチルエチルケトン、メチルイソブチルケトン、β−エトキシエチルアセテート、メチルセロソルブアセテート、メチルカルビトールアセテート、メチルカルビトールプロピオネートやシクロヘキサン等が挙げられる。
【０１１６】
更には必要に応じ、水と完全に混和する有機溶媒、例えば、メチルアルコール、エチルアルコール、アセトン、テトラヒドロフランやジメチルホルムアミド等を一部併用することができる。またこれらの有機溶媒は２種以上を組合わせて用いることもできる。
また、乳化分散物状態での保存時の経時安定性改良、乳剤と混合した塗布用最終組成物での写真性能の変化の抑制・経時安定性改良等の観点から、必要に応じて乳化分散物から、減圧蒸留、ヌードル水洗あるいは限外ろ過などの方法により、補助溶媒の全て、または一部を除去することができる。
【０１１７】
このようにして得られる親油性微粒子分散物の平均粒子サイズは０．０４〜０．５０μｍが好ましく、更に好ましくは０．０５〜０．３０μｍであり、最も好ましくは０．０８〜０．２０μｍである。平均粒子サイズは、コールターサブミクロン粒子アナライザー　ｍｏｄｅｌ　Ｎ４（コールターエレクトロニクス社）等を用いて測定できる。親油性微粒子分散物の平均粒子サイズが大きいとカプラーの発色効率が低下したり、感光材料の表面の光沢性が悪化するなどの問題を起こしやすく、サイズが小さすぎると分散物の粘度が上昇し、製造時に取扱いにくくなる。
【０１１８】
水洗の迅速化という観点からは、高沸点有機溶媒およびその他写真有用化合物の使用量は少ない方が好ましく、カプラーに対する両者の合計は質量比で、好ましくは０．０５〜８．０であり、更に好ましくは０．１〜３．０、最も好ましくは０．１〜２．５である。また、高活性のカプラーを用いることで、高沸点有機溶媒を全く使用しないで用いることも可能である。
【０１１９】
高沸点有機溶媒の誘電率は目的によって異なるが、好ましくは２．０〜７．０、更に好ましくは３．０〜６．０である。
本発明のカプラーからなる親油性微粒子分散物の分散媒体に対する使用量は、好ましくは質量比で分散媒体１に対して２〜０．１、更に好ましくは、１．０〜０．２の範囲である。ここで分散媒体としては、例えばゼラチンが代表的であり、ポリビニルアルコール等の親水性ポリマーが挙げられる。親油性微粒子分散物は、本発明のカプラーとともに、目的に応じて種々の化合物を含有することができる。
【０１２０】
本発明においてハロゲン化銀カラー写真感光材料（以下、単に「感光材料」という場合がある）は、支持体上に、イエロー色素形成カプラーを含有するハロゲン化銀乳剤層と、マゼンタ色素形成カプラーを含有するハロゲン化銀乳剤層と、シアン色素形成カプラーを含有するハロゲン化銀乳剤層とをそれぞれ少なくとも一層有するハロゲン化銀カラー写真感光材料が好ましく用いられる。
本発明において、前記イエロー色素形成カプラーを含有するハロゲン化銀乳剤層はイエロー発色層として、前記マゼンタ色素形成カプラーを含有するハロゲン化銀乳剤層はマゼンタ発色層として及び前記シアン色素形成カプラーを含有するハロゲン化銀乳剤層はシアン発色層として機能する。該イエロー発色層、マゼンタ発色層及びシアン発色層に各々含有されるハロゲン化銀乳剤は、相互に異なる波長領域の光（例えば、青色領域、緑色領域及び赤色領域の光）に対して、感光性を有しているのが好ましい。
【０１２１】
本発明の感光材料は、前記イエロー発色層、マゼンタ発色層及びシアン発色層以外にも、所望により後述する親水性コロイド層、アンチハレーション層、中間層及び着色層を有していてもよい。
本発明に好ましく用いられるハロゲン化銀感光材料に関して以下に詳細に述べる。
本発明に用いられるハロゲン化銀乳剤中のハロゲン化銀粒子は、好ましくは実質的に｛１００｝面を持つ立方体または１４面体の結晶粒子（これらは粒子頂点が丸みを帯び、さらに高次の面を有していてもよい）または８面体の結晶粒子、または全投影面積の５０％以上が｛１００｝面または｛１１１｝面からなるアスペクト比２以上の平板状粒子が好ましい。アスペクト比とは、投影面積に相当する円の直径を粒子の厚さで割った値である。本発明では、立方体または｛１００｝面を主平面とする平板状粒子または｛１１１｝面を主平面とする平板状粒子が好ましく適用される。
【０１２２】
本発明に用いるハロゲン化銀乳剤としては、塩化銀、臭化銀、沃臭化銀、塩（沃）臭化銀乳剤等が用いられるが、迅速処理性の観点からは、塩化銀含有率が９０モル％以上の塩化銀、塩臭化銀、塩沃化銀、または塩臭沃化銀乳剤が好ましく、更に塩化銀含有率が９８モル％以上の塩化銀、塩臭化銀、塩沃化銀、または塩臭沃化銀乳剤が好ましい。このようなハロゲン化銀乳剤の中でも、ハロゲン化銀粒子のシェル部分に、全銀モルあたり０．０１〜０．５０モル％、より好ましくは０．０５〜０．４０モル％の沃塩化銀相を有するものも高感度が得られ、高照度露光適性に優れるため好ましい。また、ハロゲン化銀粒子の表面に全銀モルあたり０．２〜５モル％、より好ましくは０．５〜３モル％の臭化銀局在相を有するものが、高感度が得られ、しかも写真性能の安定化が図れることから特に好ましい。
【０１２３】
本発明の乳剤は、沃化銀を含有することがこのましい。沃化物イオンの導入は、沃化物塩の溶液を単独で添加させるか、或いは銀塩溶液と高塩化物塩溶液の添加と併せて沃化物塩溶液を添加しても良い。後者の場合は、沃化物塩溶液と高塩化物塩溶液を別々に、またはヨウ化物塩と高塩化物塩の混合溶液として添加しても良い。沃化物塩は、アルカリもしくはアルカリ土類沃化物塩のような溶解性塩の形で添加する。或いは米国特許第５，３８９，５０８号明細書に記載される有機分子から沃化物イオンを開裂させることで沃化物を導入することもできる。また別の沃化物イオン源として、微小沃化銀粒子を用いることもできる。
【０１２４】
沃化物塩溶液の添加は、粒子形成の一時期に集中して行っても良く、またある一定期間かけて行っても良い。高塩化物乳剤への沃化物イオンの導入位置は、高感度で低被りな乳剤を得る上で制限される。沃化物イオンの導入は、乳剤粒子のより内部に行うほど感度の増加が小さい。故に沃化物塩溶液の添加は、粒子体積の５０％より外側が好ましく、より好ましくは７０％より外側から、最も好ましくは８０％より外側から行うのが良い。また沃化物塩溶液の添加は、好ましくは粒子体積の９８％より内側で、最も好ましくは９６％より内側で終了するのが良い。沃化物塩溶液の添加は、粒子表面から少し内側で終了することで、より高感度で低被りな乳剤を得ることができる。
【０１２５】
粒子内の深さ方向への沃化物イオン濃度の分布は、エッチング／ＴＯＦ−ＳＩＭＳ（Ｔｉｍｅ　ｏｆ　Ｆｌｉｇｈｔ　（　Ｓｅｃｏｎｄａｒｙ　Ｉｏｎ　Ｍａｓｓ　Ｓｐｅｃｔｒｏｍｅｔｒｙ）法により、例えばＰｈｉ　Ｅｖａｎｓ社製ＴＲＩＦＴＩＩ型ＴＯＦ−ＳＩＭＳを用いて測定できる。ＴＯＦ−ＳＩＭＳ法については、具体的には日本表面科学会編「表面分析技術選書　二次イオン質量分析法」丸善株式会社（１９９９年発行）に記載されている。エッチング／ＴＯＦ−ＳＩＭＳ法で乳剤粒子を解析すると、沃化物塩溶液の添加を粒子の内側で終了しても、粒子表面に向けて沃化物イオンがしみ出していることが分析できる。本発明の乳剤が沃化銀を含有する場合、エッチング／ＴＯＦ−ＳＩＭＳ法による分析で、沃化物イオンは粒子表面で濃度極大を有し、内側に向けて沃化物イオン濃度が減衰していることが好ましい。
【０１２６】
本発明の感光材料中の乳剤は、臭化銀局在層を有することが好ましい。
本発明の乳剤が臭化銀局在相を含有する場合、臭化銀含有率が少なくとも１０モル％以上の臭化銀局在相を粒子表面にエピタキシャル成長させてつくることが好ましい。また、表層近傍に臭化銀含有率１モル％以上の最外層シェル部を有することが好ましい。
臭化銀局在相の臭化銀含有率は、１〜８０モル％の範囲が好ましく、５〜７０モル％の範囲が最も好ましい。臭化銀局在相は、本発明におけるハロゲン化銀粒子を構成する全銀量の０．１〜３０モル％の銀から構成されていることが好ましく、０．３〜２０モル％の銀から構成されていることが更に好ましい。臭化銀局在相中には、イリジウムイオン等のＶＩＩＩ族金属錯イオンを含有させることが好ましい。これらの化合物の添加量は目的に応じて広範囲にわたるが、ハロゲン化銀１モルに対して１０−９〜１０−２モルが好ましい。
【０１２７】
本発明においては、ハロゲン化銀粒子を形成及び／または成長させる過程で遷移金属イオンを添加し、ハロゲン化銀粒子の内部及び／または表面に金属イオンを組み込むことがことが好ましい。用いる金属イオンとしては遷移金属イオンが好ましく、なかでも、鉄、ルテニウム、イリジウム、オスミウム、鉛、カドミウム、または、亜鉛であることが好ましい。さらにこれらの金属イオンは配位子を伴い６配位八面体型錯体として用いることがより好ましい。無機化合物を配位子として用いる場合には、シアン化物イオン、ハロゲン化物イオン、チオシアン、水酸化物イオン、過酸化物イオン、アジ化物イオン、亜硝酸イオン、水、アンモニア、ニトロシルイオン、または、チオニトロシルイオンを用いることが好ましく、上記の鉄、ルテニウム、イリジウム、オスミウム、鉛、カドミウム、または、亜鉛のいずれの金属イオンに配位させて用いることも好ましく、複数種の配位子を１つの錯体分子中に用いることも好ましい。
【０１２８】
この中で本発明のハロゲン化銀乳剤には、高照度相反則不軌改良の目的で、少なくとも一つの有機配位子を持つイリジウムイオンを持つことが特に好ましい。
配位子として有機化合物を用いる場合、他の遷移金属の場合にも共通であるが、好ましい有機化合物としては主鎖の炭素数が５以下の鎖状化合物および／または５員環あるいは６員環の複素環化合物を挙げることが出来る。さらに好ましい有機化合物は分子内に窒素原子、リン原子、酸素原子、または、硫黄原子を金属への配位原子として有する化合物であり、最も好ましくはフラン、チオフェン、オキサゾール、イソオキサゾール、チアゾール、イソチアゾール、イミダゾール、ピラゾール、トリアゾール、フラザン、ピラン、ピリジン、ピリダジン、ピリミジン、ピラジンであり、さらにこれらの化合物を基本骨格としそれらに置換基を導入した化合物もまた好ましい。
特にこれらの中で、イリジウムイオンに好ましい配位子は、チアゾール配位子の中でも５メチルチアゾールが特に好ましく用いられる。
【０１２９】
金属イオンと配位子の組み合わせとして好ましくは、鉄イオン及びルテニウムイオンとシアン化物イオンの組み合わせが上げられる。これらの化合物においてシアン化物イオンは中心金属である鉄またはルテニウムへの配位数のうち過半数を占めることが好ましく、残りの配位部位はチオシアン、アンモニア、水、ニトロシルイオン、ジメチルスルホキシド、ピリジン、ピラジン、または、４，４’−ビピリジンで占められることが好ましい。最も好ましくは中心金属の６つの配位部位が全てシアン化物イオンで占められ、ヘキサシアノ鉄錯体またはヘキサシアノルテニウム錯体を形成することである。これらシアン化物イオンを配位子とする錯体は粒子形成中に銀１モル当たり１×１０−８モルから１×１０−２モル添加することが好ましく、１×１０−６モルから５×１０−４モル添加することが最も好ましい。
【０１３０】
またイリジウムイオンは、有機配位子だけでなく、フッ化物イオン、塩化物イオン、臭化物イオン、ヨウ化物イオン、中でも塩化物イオンまたは臭化物イオンを用いることが好ましい。イリジウム錯体としては、前述の有機配位子をもつもの以外に、以下の具体的化合物を用いることが出来る。
［ＩｒＣｌ６］３−、［ＩｒＣｌ６］２−、［ＩｒＣｌ５（Ｈ２Ｏ）］２−、［ＩｒＣｌ５（Ｈ２Ｏ）］−、［ＩｒＣｌ４（Ｈ２Ｏ）２］−、［ＩｒＣｌ４（Ｈ２Ｏ）２］０、［ＩｒＣｌ３（Ｈ２Ｏ）３］０、［ＩｒＣｌ３（Ｈ２Ｏ）３］＋、［ＩｒＢｒ６］３−、［ＩｒＢｒ６］２−、［ＩｒＢｒ５（Ｈ２Ｏ）］２−、［ＩｒＢｒ５（Ｈ２Ｏ）］−、［ＩｒＢｒ４（Ｈ２Ｏ）２］−、［ＩｒＢｒ４（Ｈ２Ｏ）２］０、［ＩｒＢｒ３（Ｈ２Ｏ）３］０および［ＩｒＢｒ３（Ｈ２Ｏ）３］＋である。
【０１３１】
これらのイリジウム錯体は粒子形成中に銀１モル当たり１×１０−１０モルから１×１０−３モル添加することが好ましく、１×１０−８モルから１×１０−５モル添加することが最も好ましい。ルテニウムおよびオスミウムを中心金属とした場合にはニトロシルイオン、チオニトロシルイオン、または水分子と塩化物イオンを配位子として共に用いることも好ましい。より好ましくはペンタクロロニトロシル錯体、ペンタクロロチオニトロシル錯体、または、ペンタクロロアクア錯体を形成することであり、ヘキサクロロ錯体を形成することも好ましい。これらの錯体は粒子形成中に銀１モル当たり１×１０−１０モルから１×１０−６モル添加することが好ましく、より好ましくは１×１０−９モルから１×１０−６モル添加することである。
【０１３２】
本発明において上記の錯体は、ハロゲン化銀粒子形成時に反応溶液中に直接添加するか、ハロゲン化銀粒子を形成するためのハロゲン化物水溶液中、あるいはそれ以外の溶液中に添加し、粒子形成反応溶液に添加することにより、ハロゲン化銀粒子内に組み込むが好ましい。さらにこれらの方法を組み合わせてハロゲン化銀粒子内へ含有させることも好ましい。
【０１３３】
これらの錯体をハロゲン化銀粒子に組み込む場合、粒子内部に均一に存在させることも好ましいが、特開平４−２０８９３６号、特開平２−１２５２４５号、特開平３−１８８４３７号各公報に開示されている様に、粒子表面層のみに存在させることも好ましく、粒子内部のみに錯体を存在させ粒子表面には錯体を含有しない層を付加することも好ましい。また、米国特許第５，２５２，４５１号および５，２５６，５３０号明細書に開示されているように、錯体を粒子内に組み込んだ微粒子で物理熟成して粒子表面相を改質することも好ましい。さらに、これらの方法を組み合わせて用いることも出来、複数種の錯体を１つのハロゲン化銀粒子内に組み込んでもよい。上記の錯体を含有させる位置のハロゲン組成には特に制限はなく、塩化銀層、塩臭化銀層、臭化銀層、沃塩化銀層、沃臭化銀層に何れに錯体を含有させることも好ましい。
【０１３４】
本発明に用いるハロゲン化銀乳剤に含まれるハロゲン化銀粒子の平均粒子サイズ（粒子の投影面積と等価な円の直径を以って粒子サイズとし、その数平均をとったもの）は、０．０１μｍ〜２μｍが好ましい。
また、それらの粒子サイズ分布は変動係数（粒子サイズ分布の標準偏差を平均粒子サイズで除したもの）２０％以下、望ましくは１５％以下、更に好ましくは１０％以下の所謂単分散なものが好ましい。このとき、広いラチチュードを得る目的で上記の単分散乳剤を同一層にブレンドして使用することや、重層塗布することも好ましく行われる。
【０１３５】
本発明に用いるハロゲン化銀乳剤には、感光材料の製造工程、保存中あるいは写真処理中のかぶりを防止する、あるいは写真性能を安定化させる目的で種々の化合物あるいはそれ等の前駆体を添加することができる。これらの化合物の具体例は前出の特開昭６２−２１５２７２号公報明細書の第３９頁〜第７２頁に記載のものが好ましく用いられる。更にＥＰ０４４７６４７号に記載された５−アリールアミノ−１，２，３，４−チアトリアゾール化合物（該アリール残基には少なくとも一つの電子吸引性基を持つ）も好ましく用いられる。
【０１３６】
また、本発明において、ハロゲン化銀乳剤の保存性を高めるため、特開平１１−１０９５７６号に記載のヒドロキサム酸誘導体、特開平１１−３２７０９４号に記載のカルボニル基に隣接して、両端がアミノ基もしくはヒドロキシル基が置換した二重結合を有す環状ケトン類（特に一般式（Ｓ１）で表されるもので、段落番号００３６〜００７１は本願の明細書に取り込むことができる。）、特開平１１−１４３０１１号に記載のスルホ置換のカテコールやハイドロキノン類（例えば、４，５−ジヒドロキシ−１，３−ベンゼンジスルホン酸、２，５−ジヒドロキシ−１，４−ベンゼンジスルホン酸、３，４−ジヒドロキシベンゼンスルホン酸、２，３−ジヒドロキシベンゼンスルホン酸、２，５−ジヒドロキシベンゼンスルホン酸、３，４，５−トリヒドロキシベンゼンスルホン酸およびこれらの塩など）、特開平１１−１０２０４５号の一般式（Ｉ）〜（ＩＩＩ）で表される水溶性還元剤は本発明においても好ましく使用される。
【０１３７】
分光増感は、本発明の感光材料における各層の乳剤に対して所望の光波長域に分光感度を付与する目的で行われる。
本発明の感光材料において、青、緑、赤領域の分光増感に用いられる分光増感色素としては例えば、Ｆ．Ｍ．Ｈａｒｍｅｒ著　Ｈｅｔｅｒｏｃｙｃｌｉｃ　ｃｏｍｐｏｕｎｄｓ−Ｃｙａｎｉｎｅ　ｄｙｅｓ　ａｎｄｒｅｌａｔｅｄ　ｃｏｍｐｏｕｎｄｓ　（Ｊｏｈｎ　Ｗｉｌｅｙ　＆　Ｓｏｎｓ　［Ｎｅｗ　Ｙｏｒｋ，Ｌｏｎｄｏｎ］　社刊１９６４年）に記載されているものを挙げることができる。具体的な化合物の例ならびに分光増感法は、前出の特開昭６２−２１５２７２号公報の第２２頁右上欄〜第３８頁に記載のものが好ましく用いられる。また、特に塩化銀含有率の高いハロゲン化銀乳剤粒子の赤感光性分光増感色素としては特開平３−１２３３４０号に記載された分光増感色素が安定性、吸着の強さ、露光の温度依存性等の観点から非常に好ましい。
【０１３８】
これらの分光増感色素の添加量は場合に応じて広範囲にわたり、ハロゲン化銀１モルあたり０．５×１０−６モル〜１．０×１０−２モルの範囲が好ましい。更に好ましくは、１．０×１０−６モル〜５．０×１０−３モルの範囲である。
【０１３９】
本発明に用いるハロゲン化銀乳剤は、通常化学増感を施される。化学増感法については、不安定硫黄化合物の添加に代表される硫黄増感、金増感に代表される貴金属増感、あるいは還元増感等を単独もしくは併用して用いることができる。化学増感に用いられる化合物については、特開昭６２−２１５２７２号の第１８頁右下欄から第２２頁右上欄に記載のものが好ましく用いられる。このうち、特に、金増感を施したものであることが好ましい。金増感を施すことにより、レーザー光等によって走査露光したときの写真性能の変動を更に小さくすることができるからである。
【０１４０】
本発明に用いられるハロゲン化銀乳剤に金増感を施すには、種々の無機金化合物や無機配位子を有する金（Ｉ）錯体及び有機配位子を有する金（Ｉ）化合物を利用することができる。無機金化合物としては、例えば塩化金酸もしくはその塩、無機配位子を有する金（Ｉ）錯体としては、例えばジチオシアン酸金（Ｉ）カリウム等のジチオシアン酸金化合物やジチオ硫酸金（Ｉ）３ナトリウム等のジチオ硫酸金化合物等の化合物を用いることが好ましい。
【０１４１】
有機配位子を有する金（Ｉ）化合物としては、特開平４−２６７２４９号に記載のビス金（Ｉ）メソイオン複素環類、例えば四フッ化硼酸金（Ｉ）ビス（１，４，５−トリメチル−１，２，４−トリアゾリウム−３−チオラート）、特開平１１−２１８８７０号に記載の有機メルカプト金（Ｉ）錯体、例えばカリウム　ビス（１−［３−（２−スルホナートベンズアミド）フェニル］−５−メルカプトテトラゾールカリウム塩）オーレート（Ｉ）５水和物、特開平４−２６８５５０号に記載の窒素化合物アニオンが配位した金（Ｉ）化合物、例えば、ビス（１−メチルヒダントイナート）金（Ｉ）ナトリウム塩四水和物、を用いることができる。また、米国特許第３、５０３、７４９号に記載されている金（Ｉ）チオレート化合物、特開平８−６９０７４号、特開平８−６９０７５号、特開平９−２６９５５４号に記載の金化合物、米国特許第５６２０８４１号、同５９１２１１２号、同５６２０８４１号、同５９３９２４５号、同５９１２１１１号に記載の化合物も用いることができる。
【０１４２】
これらの化合物の添加量は場合に応じて広範囲に変わり得るがハロゲン化銀１モルあたり５×１０−７〜５×１０−３モル、好ましくは５×１０−６〜５×１０−４モルである。
【０１４３】
また、コロイド状硫化金を用いることも可能であり、その製造方法はリサーチ・ディスクロージャー（Ｒｅｓｅｒｃｈ　　Ｄｉｓｃｌｏｓｕｒｅ，３７１５４）、ソリッド　ステート　イオニクス（Ｓｏｌｉｄ　　Ｓｔａｔｅ　Ｉｏｎｉｃｓ　）第７９巻、６０〜６６頁、１９９５年刊、Ｃｏｍｐｔ．Ｒｅｎｄ．Ｈｅｂｔ．Ｓｅａｎｃｅｓ　　Ａｃａｄ．Ｓｃｉ．Ｓｅｃｔ．Ｂ第２６３巻、１３２８頁、１９６６年刊等に記載されている。コロイド状硫化金としてさまざまなサイズのものを利用でき、粒径５０ｎｍ以下のものも用いることができる。添加量は場合に応じて広範囲に変わり得るがハロゲン化銀１モルあたり金原子として５×１０−７〜５×１０−３モル、好ましくは５×１０−６〜５×１０−４モルである。
本発明においては、金増感を更に他の増感法、例えば硫黄増感、セレン増感、テルル増感、還元増感あるいは金化合物以外を用いた貴金属増感等と組み合わせてもよい。
【０１４４】
本発明に係わる感光材料には、イラジエーションやハレーションを防止したり、セーフライト安全性等を向上させる目的で親水性コロイド層に、欧州特許ＥＰ０３３７４９０Ａ２号明細書の第２７〜７６頁に記載の、処理により脱色可能な染料（中でもオキソノール染料、シアニン染料）を添加することが好ましい。さらに、欧州特許ＥＰ０８１９９７７号明細書に記載の染料も本発明に好ましく添加される。これらの水溶性染料の中には使用量を増やすと色分離やセーフライト安全性を悪化するものもある。色分離を悪化させないで使用できる染料としては、特開平５−１２７３２４号、同５−１２７３２５号、同５−２１６１８５号に記載された水溶性染料が好ましい。
【０１４５】
本発明においては、水溶性染料の代わり、あるいは水溶性染料と併用しての処理で脱色可能な着色層が用いられる。用いられる処理で脱色可能な着色層は、乳剤層に直かに接してもよく、ゼラチンやハイドロキノンなどの処理混色防止剤を含む中間層を介して接するように配置されていてもよい。この着色層は、着色された色と同種の原色に発色する乳剤層の下層（支持体側）に設置されることが好ましい。各原色毎に対応する着色層を全て個々に設置することも、このうちに一部のみを任意に選んで設置することも可能である。また複数の原色域に対応する着色を行った着色層を設置することも可能である。着色層の光学反射濃度は、露光に使用する波長域（通常のプリンター露光においては４００ｎｍ〜７００ｎｍの可視光領域、走査露光の場合には使用する走査露光光源の波長）において最も光学濃度の高い波長における光学濃度値が０．２以上３．０以下であることが好ましい。さらに好ましくは０．５以上２．５以下、特に０．８以上２．０以下が好ましい。
【０１４６】
着色層を形成するためには、従来公知の方法が適用できる。例えば、特開平２−２８２２４４号３頁右上欄から８頁に記載された染料や、特開平３−７９３１号３頁右上欄から１１頁左下欄に記載された染料のように固体微粒子分散体の状態で親水性コロイド層に含有させる方法、アニオン性色素をカチオンポリマーに媒染する方法、色素をハロゲン化銀等の微粒子に吸着させて層中に固定する方法、特開平１−２３９５４４号に記載されているようなコロイド銀を使用する方法などである。色素の微粉末を固体状で分散する方法としては、たとえば、少なくともｐＨ６以下では実質的に水不溶性であるが、少なくともｐＨ８以上では実質的に水溶性である微粉末染料を含有させる方法が特開平２−３０８２４４号の第４〜１３頁に記載されている。また、例えば、アニオン性色素をカチオンポリマーに媒染する方法としては、特開平２−８４６３７号の第１８〜２６頁に記載されている。光吸収剤としてのコロイド銀の調製法については米国特許第２，６８８，６０１号、同３，４５９，５６３号に示されている。これらの方法のなかで微粉末染料を含有させる方法、コロイド銀を使用する方法などが好ましい。
【０１４７】
本発明のカラー印画紙は、イエロー発色性ハロゲン化銀乳剤層、マゼンタ発色性ハロゲン化銀乳剤層及びシアン発色性ハロゲン化銀乳剤層をそれぞれ少なくとも１層ずつ有してなることが好ましく、一般には、これらのハロゲン化銀乳剤層は支持体から近い順にイエロー発色性ハロゲン化銀乳剤層、マゼンタ発色性ハロゲン化銀乳剤層、シアン発色性ハロゲン化銀乳剤層である。
【０１４８】
しかしながら、これとは異なった層構成を取っても構わない。
イエロ−カプラーを含有するハロゲン化銀乳剤層は支持体上のいずれの位置に配置されてもかまわないが、該イエローカプラー含有層にハロゲン化銀平板粒子を含有する場合は、マゼンタカプラー含有ハロゲン化銀乳剤層又はシアンカプラー含有ハロゲン化銀乳剤層の少なくとも一層よりも支持体から離れた位置に塗設されていることが好ましい。また、発色現像促進、脱銀促進、増感色素による残色の低減の観点からは、イエロ−カプラー含有ハロゲン化銀乳剤層は他のハロゲン化銀乳剤層より、支持体から最も離れた位置に塗設されていることが好ましい。更に、Ｂｌｉｘ退色の低減の観点からはシアンカプラー含有ハロゲン化銀乳剤層は他のハロゲン化銀乳剤層の中央の層が好ましく、光退色の低減の観点からはシアンカプラー含有ハロゲン化銀乳剤層は最下層が好ましい。また、イエロー、マゼンタ及びシアンのそれぞれの発色性層は２層又は３層からなってもよい。例えば、特開平４−７５０５５号、同９−１１４０３５号、同１０−２４６９４０号、米国特許第５，５７６，１５９号等に記載のように、ハロゲン化銀乳剤を含有しないカプラー層をハロゲン化銀乳剤層に隣接して設け、発色層とすることも好ましい。
【０１４９】
本発明において適用されるハロゲン化銀乳剤やその他の素材（添加剤など）及び写真構成層（層配置など）、並びにこの感光材料を処理するために適用される処理法や処理用添加剤としては、特開昭６２−２１５２７２号、特開平２−３３１４４号、欧州特許ＥＰ０，３５５，６６０Ａ２号に記載されているもの、特に欧州特許ＥＰ０，３５５，６６０Ａ２号に記載されているものが好ましく用いられる。更には、特開平５−３４８８９号、同４−３５９２４９号、同４−３１３７５３号、同４−２７０３４４号、同５−６６５２７号、同４−３４５４８号、同４−１４５４３３号、同２−８５４号、同１−１５８４３１号、同２−９０１４５号、同３−１９４５３９号、同２−９３６４１号、欧州特許公開第０５２０４５７Ａ２号等に記載のハロゲン化銀カラー写真感光材料やその処理方法も好ましい。
【０１５０】
特に、本発明においては、前記の反射型支持体やハロゲン化銀乳剤、更にはハロゲン化銀粒子中にドープされる異種金属イオン種、ハロゲン化銀乳剤の保存安定剤又はカブリ防止剤、化学増感法（増感剤）、分光増感法（分光増感剤）、シアン、マゼンタ、イエローカプラー及びその乳化分散法、色像保存性改良剤（ステイン防止剤や褪色防止剤）、染料（着色層）、ゼラチン種、感光材料の層構成や感光材料の被膜ｐＨなどについては、下記表に示す特許の各箇所に記載のものが特に好ましく適用できる。
【０１５１】
【表１】
2004125998.tif 000037
【０１５２】
本発明において用いられるシアン、マゼンタ及びイエローカプラーとしては、その他、特開昭６２−２１５２７２号の第９１頁右上欄４行目〜１２１頁左上欄６行目、特開平２−３３１４４号の第３頁右上欄１４行目〜１８頁左上欄末行目と第３０頁右上欄６行目〜３５頁右下欄１１行目やＥＰ０３５５，６６０Ａ２号の第４頁１５行目〜２７行目、５頁３０行目〜２８頁末行目、４５頁２９行目〜３１行目、４７頁２３行目〜６３頁５０行目に記載のカプラーも有用である。
また、本発明はＷＯ９８／３３７６０号の一般式（ＩＩ）及び（ＩＩＩ）、特開平１０−２２１８２５号の一般式（Ｄ）で表される化合物を添加してもよく、好ましい。
【０１５３】
本発明に使用可能なシアン色素形成カプラー（単に、「シアンカプラー」という場合がある）としては、ピロロトリアゾール系カプラーが好ましく用いられ、特開平５−３１３３２４号の一般式（Ｉ）又は（ＩＩ）で表されるカプラー及び特開平６−３４７９６０号の一般式（Ｉ）で表されるカプラー並びにこれらの特許に記載されている例示カプラーが特に好ましい。また、フェノール系、ナフトール系のシアンカプラーも好ましく、例えば、特開平１０−３３３２９７号に記載の一般式（ＡＤＦ）で表されるシアンカプラーが好ましい。上記以外のシアンカプラーとしては、欧州特許ＥＰ０４８８２４８号明細書及びＥＰ０４９１１９７Ａ１号明細書に記載のピロロアゾール型シアンカプラー、米国特許第５，８８８，７１６号に記載の２，５−ジアシルアミノフェノールカプラー、米国特許第４，８７３，１８３号、同第４，９１６，０５１号に記載の６位に電子吸引性基、水素結合基を有するピラゾロアゾール型シアンカプラー、特に、特開平８−１７１１８５号、同８−３１１３６０号、同８−３３９０６０号に記載の６位にカルバモイル基を有するピラゾロアゾール型シアンカプラーも好ましい。
【０１５４】
また、特開平２−３３１４４号公報に記載のジフェニルイミダゾール系シアンカプラーの他に、欧州特許ＥＰ０３３３１８５Ａ２号明細書に記載の３−ヒドロキシピリジン系シアンカプラー（なかでも具体例として列挙されたカプラー（４２）の４当量カプラーに塩素離脱基をもたせて２当量化したものや、カプラー（６）や（９）が特に好ましい）や特開昭６４−３２２６０号公報に記載された環状活性メチレン系シアンカプラー（なかでも具体例として列挙されたカプラー例３、８、３４が特に好ましい）、欧州特許ＥＰ０４５６２２６Ａ１号明細書に記載のピロロピラゾール型シアンカプラー、欧州特許ＥＰ０４８４９０９号に記載のピロロイミダゾール型シアンカプラーを使用することもできる。
【０１５５】
尚、これらのシアンカプラーのうち、特開平１１−２８２１３８号公報に記載の一般式（Ｉ）で表されるピロロアゾール系シアンカプラーが特に好ましく、該特許の段落番号００１２〜００５９の記載は例示シアンカプラー（１）〜（４７）を含め、本願にそのまま適用され、本願の明細書の一部として好ましく取り込まれる。
【０１５６】
本発明に用いられるマゼンタ色素形成カプラー（単に、「マゼンタカプラー」という場合がある）としては、好ましくは、前記一般式（Ｍ−１）または（Ｍ−２）で表される色素形成カプラーであるが、これ以外に、使用しても良い色素形成カプラーもしくは併用してもよい色素形成カプラーとしては、前記の表の公知文献に記載されたような５−ピラゾロン系マゼンタカプラーやピラゾロアゾール系マゼンタカプラーが挙げられ、中でも色相や画像安定性、発色性等の点で特開昭６１−６５２４５号に記載されたような２級又は３級アルキル基がピラゾロトリアゾール環の２、３又は６位に直結したピラゾロトリアゾールカプラー、特開昭６１−６５２４６号に記載されたような分子内にスルホンアミド基を含んだピラゾロアゾールカプラー、特開昭６１−１４７２５４号に記載されたようなアルコキシフェニルスルホンアミドバラスト基を持つピラゾロアゾールカプラーや欧州特許第２２６，８４９Ａ号や同第２９４，７８５Ａ号に記載されたような６位にアルコキシ基やアリールオキシ基をもつピラゾロアゾールカプラーの使用または併用が好ましい。特に、マゼンタカプラーとしては特開平８−１２２９８４号に記載の一般式（Ｍ−Ｉ）で表されるピラゾロアゾールカプラーが好ましく、該特許の段落番号０００９〜００２６はそのまま本願に適用され、本願の明細書の一部として取り込まれる。これに加えて、欧州特許第８５４３８４号、同第８８４６４０号に記載の３位と６位の両方に立体障害基を有するピラゾロアゾールカプラーも好ましく使用若しくは併用できる。
【０１５７】
また、イエロー色素形成カプラー（本明細書において、単に「イエローカプラー」という場合がある）としては、前記表中に記載の化合物の他に、欧州特許ＥＰ０４４７９６９Ａ１号明細書に記載のアシル基に３〜５員の環状構造を有するアシルアセトアミド型イエローカプラー、欧州特許ＥＰ０４８２５５２Ａ１号明細書に記載の環状構造を有するマロンジアニリド型イエローカプラー、欧州公開特許第９５３８７０Ａ１号、同第９５３８７１Ａ１号、同第９５３８７２Ａ１号、同第９５３８７３Ａ１号、同第９５３８７４Ａ１号、同第９５３８７５Ａ１号等に記載のピロール−２又は３−イルもしくはインドール−２又は３−イルカルボニル酢酸アニリド系カプラー、米国特許第５，１１８，５９９号明細書に記載されたジオキサン構造を有するアシルアセトアミド型イエローカプラーが好ましく用いられる。その中でも、アシル基が１−アルキルシクロプロパン−１−カルボニル基であるアシルアセトアミド型イエローカプラー、アニリドの一方がインドリン環を構成するマロンジアニリド型イエローカプラーの使用が特に好ましい。これらのカプラーは、単独あるいは併用することができる。
【０１５８】
本発明に使用するカプラーは、前出表中記載の高沸点有機溶媒の存在下で（又は不存在下で）ローダブルラテックスポリマー（例えば米国特許第４，２０３，７１６号）に含浸させて、又は水不溶性かつ有機溶媒可溶性のポリマーとともに溶かして親水性コロイド水溶液に乳化分散させることが好ましい。好ましく用いることのできる水不溶性かつ有機溶媒可溶性のポリマーは、米国特許第４，８５７，４４９号明細書の第７欄〜１５欄及び国際公開ＷＯ８８／００７２３号明細書の第１２頁〜３０頁に記載の単独重合体又は共重合体が挙げられる。より好ましくはメタクリレート系あるいはアクリルアミド系ポリマー、特にアクリルアミド系ポリマーの使用が色像安定性等の上で好ましい。
【０１５９】
本発明においては公知の混色防止剤を用いることができるが、その中でも以下に挙げる特許に記載のものが好ましい。
例えば、特開平５−３３３５０１号に記載の高分子量のレドックス化合物、ＷＯ９８／３３７６０号、米国特許第４，９２３，７８７号等に記載のフェニドンやヒドラジン系化合物、特開平５−２４９６３７号、特開平１０−２８２６１５号及び独国特許第１９６２９１４２Ａ１号等に記載のホワイトカプラーを用いることができる。また、特に現像液のｐＨを上げ、現像の迅速化を行う場合には独国特許第１９６１８７８６Ａ１号、欧州特許第８３９６２３Ａ１号、欧州特許第８４２９７５Ａ１号、独国特許１９８０６８４６Ａ１号及び仏国特許第２７６０４６０Ａ１号等に記載のレドックス化合物を用いることも好ましい。
【０１６０】
本発明においては紫外線吸収剤としてモル吸光係数の高いトリアジン骨核を有する化合物を用いることが好ましく、例えば、以下の特許に記載の化合物を用いることができる。これらは、感光性層又は／及び非感光性に好ましく添加される。例えば、特開昭４６−３３３５号、同５５−１５２７７６号、特開平５−１９７０７４号、同５−２３２６３０号、同５−３０７２３２号、同６−２１１８１３号、同８−５３４２７号、同８−２３４３６４号、同８−２３９３６８号、同９−３１０６７号、同１０−１１５８９８号、同１０−１４７５７７号、同１０−１８２６２１号、独国特許第１９７３９７９７Ａ号、欧州特許第７１１８０４Ａ号及び特表平８−５０１２９１号等に記載されている化合物を使用できる。
【０１６１】
本発明に係わる感光材料に用いることのできる結合剤又は保護コロイドとしては、ゼラチンを用いることが有利であるが、それ以外の親水性コロイドを単独であるいはゼラチンとともに用いることができる。好ましいゼラチンとしては、鉄、銅、亜鉛、マンガン等の不純物として含有される重金属は、好ましくは５ｐｐｍ以下、更に好ましくは３ｐｐｍ以下である。また、感光材料中に含まれるカルシウム量は、好ましくは２０ｍｇ／ｍ２以下、更に好ましくは１０ｍｇ／ｍ２以下、最も好ましくは５ｍｇ／ｍ２以下である。
【０１６２】
本発明においては、親水性コロイド層中に繁殖して画像を劣化させる各種の黴や細菌を防ぐために、特開昭６３−２７１２４７号公報に記載のような防菌・防黴剤を添加するのが好ましい。さらに、感光材料の被膜ｐＨは４．０〜７．０が好ましく、より好ましくは４．０〜６．５である。
【０１６３】
本発明においては、感光材料の塗布安定性向上、静電気発生防止、帯電量調節等の点から界面活性剤を感光材料に添加することができる。界面活性剤としてはアニオン系界面活性剤、カチオン系界面活性剤、ベタイン系界面活性剤、ノニオン系界面活性剤があり、例えば特開平５−３３３４９２号に記載のものが挙げられる。本発明に用いる界面活性剤としてはフッ素原子含有の界面活性剤が好ましい。特に、フッ素原子含有界面活性剤を好ましく用いることができる。これらのフッ素原子含有界面活性剤は単独で用いても、従来公知の他の界面活性剤と併用してもかまわないが、好ましくは従来公知の他の界面活性剤との併用である。これらの界面活性剤の感光材料への添加量は特に限定されるものではないが、一般的には、１×１０−５〜１ｇ／ｍ２、好ましくは１×１０−４〜１×１０−１ｇ／ｍ２、更に好ましくは１×１０−３〜１×１０−２ｇ／ｍ２である。
【０１６４】
本発明に適用できる好ましい走査露光方式については、前記の表に掲示した特許に詳しく記載されており、また、好ましい態様は前述の通りである。
【０１６５】
本発明の感光材料をプリンター露光する際、米国特許第４，８８０，７２６号に記載のバンドストップフィルターを用いることが好ましい。これによって光混色が取り除かれ、色再現性が著しく向上する。
本発明においては、欧州特許ＥＰ０７８９２７０Ａ１や同ＥＰ０７８９４８０Ａ１号に記載のように、画像情報を付与する前に、予め、黄色のマイクロドットパターンを前露光し、複写規制を施しても構わない。
【０１６６】
本発明の感光材料の処理には、特開平２−２０７２５０号の第２６頁右下欄１行目〜３４頁右上欄９行目、及び特開平４−９７３５５号の第５頁左上欄１７行目〜１８頁右下欄２０行目に記載の処理素材や処理方法が好ましく適用できる。また、この現像液に使用する保恒剤としては、前記の表に掲示した特許に記載の化合物が好ましく用いられる。
【０１６７】
発色現像液には、公知もしくは市販のジアミノスチルベン系蛍光増白剤を用いることができる。公知のビストリアジニルジアミノスチルベンジスルホン酸化合物としては、例えば特開平１０−１０４８０９号に記載の化合物が好ましい。市販の化合物は、例えば「染色ノート」第１９版（色染社）ｐ．１６５〜ｐ．１６８に記載されており、ここに記載されている製品の中でもＢｌａｎｋｏｐｈｏｒ　Ｕｗｌｉｑ、　Ｂｌａｎｋｏｐｈｏｒ　ＲＥＵまたはＨａｋｋｏｌ　ＢＲＫが好ましい。また、後述の実施例で使用するＦＬ‐１、ＦＬ‐２、ＦＬ‐３、ＳＲ−１で表される化合物も好ましく用いることができる。
【０１６８】
本発明は迅速処理適性を有する感光材料にも好ましく適用される。迅速処理を行う場合には、発色現像時間は好ましくは６０秒以下、更に好ましくは５０秒以下６秒以上、より好ましくは３０秒以下６秒以上である。同様に、漂白定着時間は好ましくは６０秒以下、更に好ましくは５０秒以下６秒以上、より好ましくは３０秒以下６秒以上である。また、水洗又は安定化時間は、好ましくは１５０秒以下、更に好ましくは１３０秒以下６秒以上である。
尚、発色現像時間とは、感光材料が発色現像液中に入ってから次の処理工程の漂白定着液に入るまでの時間をいう。例えば、自動現像機などで処理される場合には、感光材料が発色現像液中に浸漬されている時間（いわゆる液中時間）と、感光材料が発色現像液を離れ、次の処理工程の漂白定着浴に向けて空気中を搬送されている時間（いわゆる空中時間）との両者の合計を発色現像時間という。同様に、漂白定着時間とは、感光材料が漂白定着液中に入ってから次の水洗又は安定浴に入るまでの時間をいう。また、水洗又は安定化時間とは、感光材料が水洗又は安定化液中に入ってから乾燥工程に向けて液中にある時間（いわゆる液中時間）をいう。
【０１６９】
本発明の感光材料を露光後、現像する方法としては、本発明においては従来のアルカリ剤と芳香族第一級アミン系現像主薬を含む現像液で現像する方法であるが、現像主薬を感光材料に内蔵し、現像主薬を含まないアルカリ液などのアクチベーター液で現像する方法などの湿式方式のほか、処理液を用いない熱現像方式などを用いることができる。特に、アクチベーター方法は、現像主薬を処理液に含まないため、処理液の管理や取扱いが容易であり、また廃液処理時の負荷が少なく環境保全上の点からも好ましい方法である。
アクチベーター方法において、感光材料中に内蔵される現像主薬又はその前駆体としては、例えば、特開平８−２３４３８８号、同９−１５２６８６号、同９−１５２６９３号、同９−２１１８１４号、同９−１６０１９３号に記載されたヒドラジン型化合物が好ましい。
【０１７０】
また、感光材料の塗布銀量を低減し、過酸化水素を用いた画像増幅処理（補力処理）する現像方法も好ましく用いられる。特に、この方法をアクチベーター方法に用いることは好ましい。具体的には、特開平８−２９７３５４号、同９−１５２６９５号に記載された過酸化水素を含むアクチベーター液を用いた画像形成方法が好ましく用いられる。前記アクチベーター方法において、アクチベーター液で処理後、通常脱銀処理されるが、低銀量の感光材料を用いた画像増幅処理方法では、脱銀処理を省略し、水洗又は安定化処理といった簡易な方法を行うことができる。また、感光材料から画像情報をスキャナー等で読み取る方式では、撮影用感光材料などの様に高銀量の感光材料を用いた場合でも、脱銀処理を不要とする処理形態を採用することができる。
【０１７１】
本発明で用いられるアクチベーター液、脱銀液（漂白／定着液）、水洗及び安定化液の処理素材や処理方法は公知のものを用いることができる。好ましくは、リサーチ・ディスクロージャーＩｔｅｍ　３６５４４（１９９４年９月）第５３６頁〜第５４１頁、特開平８−２３４３８８号に記載されたものを用いることができる。
【０１７２】
【実施例】
以下に本発明を実施例によって具体的に説明するが、本発明はこれに限定されるものではない。
【０１７３】
実施例１
【０１７４】
（青感層乳剤Ａの調製）
塩化銀９８．９モル％　臭化銀１モル％　沃化銀０．１モル％のハロゲン組成からなる、平均辺長０．７０μｍ、辺長の変動係数８％のハロゲン化銀立方体粒子を形成した。分光増感色素−１および２をそれぞれ２．５×１０−４モル／Ａｇモルと２．０×１０−４モル／Ａｇモル添加した。
粒子形成に際しては、Ｋ３ＩｒＣｌ５（Ｈ２Ｏ）、Ｋ４Ｒｕ（ＣＮ）６、Ｋ４Ｆｅ（ＣＮ）６、チオスルフォン酸化合物−１、チオ硫酸ナトリウム、金増感剤−１、及びメルカプト化合物−１及び−２を最適量用いた。このようにして高感側乳剤Ａ−１を作製した。
同様にして、平均辺長０．５５μｍ、辺長の変動係数９％の立方体粒子を形成した。
分光増感ならびに化学増感は、比表面積を合わせる補正（辺長比０．７／０．５５＝１．２７倍）を行なった量で実施し、低感度側乳剤Ａ―２を作成した。
【０１７５】
【化３８】
2004125998.tif 000038
【０１７６】
（緑感層用乳剤Ｃの調整）
乳剤Ａ−１と粒子形成時の温度を下げ並びに増感色素の種類を下記のごとく変える以外は、乳剤Ａ−１、２の調整条件と同様にして緑感性乳剤層用高感側乳剤Ｃ―１、低感側乳剤Ｃ―２を作成した。
【０１７７】
【化３９】
2004125998.tif 000039
【０１７８】
粒子サイズは高感側が、平均辺長０．４０μｍ　低感側が、平均辺長０．３０μｍである。その変動係数は、いずれも８％であった。
増感色素Ｄをハロゲン化銀１モル当り、大サイズ乳剤に対しては３．０×１０−４モル、小サイズ乳剤に対しては３．６×１０−４モル、また、増感色素Ｅをハロゲン化銀１モル当り、大サイズ乳剤に対しては４．０×１０−５モル、小サイズ乳剤に対しては７．０×１０−５モル添加した。
【０１７９】
（赤感層用乳剤Ｅの調整）
乳剤Ａ−１と粒子形成時の温度を下げ並びに増感色素の種類を下記のごとく変える以外は、乳剤Ａ−１、２の調整条件と同様にして赤感性乳剤用高感側乳剤Ｅ―１、低感側乳剤Ｅ―２を作成した。
【０１８０】
粒子サイズは高感側が、平均辺長０．３８μｍ　低感側が、平均辺長０．３２μｍであり、辺長の変動係数は、各々９％と１０％であった。
増感色素ＧおよびＨをそれぞれ、ハロゲン化銀１モル当り、大サイズ乳剤に対しては８．０×１０−５モル、小サイズ乳剤に対しては１０．７×１０−５モル添加した。
【０１８１】
【化４０】
2004125998.tif 000040
【０１８２】
さらに、以下の化合物Ｉを赤感性乳剤層にハロゲン化銀１モル当たり３．０×１０−３モル添加した。）
【０１８３】
【化４１】
2004125998.tif 000041
【０１８４】
第一層塗布液調製
イエローカプラー（ＥｘＹ）５７ｇ、色像安定剤（Ｃｐｄ−１）７ｇ、色像安定剤（Ｃｐｄ−２）４ｇ、色像安定剤（Ｃｐｄ−３）７ｇ、色像安定剤（Ｃｐｄ−８）２ｇを溶媒（Ｓｏｌｖ−１）２１ｇ及び酢酸エチル８０ｍｌに溶解し、この液を４ｇのドデシルベンゼンスルホン酸ナトリウムを含む２３．５質量％ゼラチン水溶液２２０ｇ中に高速攪拌乳化機（ディゾルバー）で乳化分散し、水を加えて９００ｇの乳化分散物Ａを調製した。
一方、前記乳化分散物Ａと前記乳剤Ａ−１、Ａ−２を混合溶解し、後記組成となるように第一層塗布液を調製した。乳剤塗布量は、銀量換算塗布量を示す。
【０１８５】
第二層〜第七層用の塗布液も第一層塗布液と同様の方法で調製した。各層のゼラチン硬化剤としては、１−オキシ−３，５−ジクロロ−ｓ−トリアジンナトリウム塩（Ｈ−１）、（Ｈ−２）、（Ｈ−３）を用いた。また、各層にＡｂ−１、Ａｂ−２、Ａｂ−３、及びＡｂ−４をそれぞれ全量が１５．０ｍｇ／ｍ２、６０．０ｍｇ／ｍ２、５．０ｍｇ／ｍ２及び１０．０ｍｇ／ｍ２となるように添加した。
【０１８６】
【化４２】
2004125998.tif 000042
【０１８７】
【化４３】
2004125998.tif 000043
【０１８８】
また、１−（３−メチルウレイドフェニル）−５−メルカプトテトラゾールを、第二層、第四層、第六層および第七層に、それぞれ０．２ｍｇ／ｍ２、０．２ｍｇ／ｍ２、０．６ｍｇ／ｍ２、０．１ｍｇ／ｍ２となるように添加した。
また、青感性乳剤層および緑感性乳剤層に対し、４−ヒドロキシ−６−メチル−１，３，３ａ，７−テトラザインデンを、それぞれハロゲン化銀１モル当たり、１×１０−４モル、２×１０−４モル添加した。
また、赤感性乳剤層にメタクリル酸とアクリル酸ブチルの共重合体ラテックス（質量比１：１、平均分子量２０００００〜４０００００）を０．０５ｇ／ｍ２を添加した。
また第二層、第四層および第六層にカテコール−３，５−ジスルホン酸二ナトリウムをそれぞれ６ｍｇ／ｍ２、６ｍｇ／ｍ２、１８ｍｇ／ｍ２となるように添加した。
また、イラジエーション防止のために、以下の染料（カッコ内は塗布量を表す）を添加した。
【０１８９】
【化４４】
2004125998.tif 000044
【０１９０】
（層構成）
以下に、各層の構成を示す。数字は塗布量（ｇ／ｍ２）を表す。ハロゲン化銀乳剤は、銀換算塗布量を表す。
支持体
ポリエチレン樹脂ラミネート紙
［第一層側のポリエチレン樹脂に白色顔料（ＴｉＯ２；含有率１６質量％、ＺｎＯ；含有率４質量％）と蛍光増白剤（４，４′−ビス（５−メチルベンゾオキサゾリル）スチルベン。含有率０．０３質量％）を含む。ポリエチレン樹脂の量は２９．２ｇ／ｍ２］
第一層（青感性乳剤層）
塩臭沃化銀乳剤Ａ（金硫黄増感された立方体、大サイズ乳剤Ａ−１と小サイズ
乳剤Ａ―２との３：７混合物（銀モル比）。）０．２４
ゼラチン　　　　　　　　　　　　　　　　　　　　　　　１．２５
イエローカプラー（ＥｘＹ）　　　　　　　　　　　　　　０．５７
色像安定剤（Ｃｐｄ−１）　　　　　　　　　　　　　　　０．０７
色像安定剤（Ｃｐｄ−２）　　　　　　　　　　　　　　　０．０４
色像安定剤（Ｃｐｄ−３）　　　　　　　　　　　　　　　０．０７
色像安定剤（Ｃｐｄ−８）　　　　　　　　　　　　　　　０．０２
溶媒（Ｓｏｌｖ−１）　　　　　　　　　　　　　　　　　０．２１
【０１９１】
第二層（混色防止層）
ゼラチン　　　　　　　　　　　　　　　　　　　　　　　１．１５
混色防止剤（Ｃｐｄ−４）　　　　　　　　　　　　　　　０．１０
色像安定剤（Ｃｐｄ−５）　　　　　　　　　　　　　　　０．０１８
色像安定剤（Ｃｐｄ−６）　　　　　　　　　　　　　　　０．１３
色像安定剤（Ｃｐｄ−７）　　　　　　　　　　　　　　　０．０７
溶媒（Ｓｏｌｖ−１）　　　　　　　　　　　　　　　　　０．０４
溶媒（Ｓｏｌｖ−２）　　　　　　　　　　　　　　　　　０．１２
溶媒（Ｓｏｌｖ−５）　　　　　　　　　　　　　　　　　０．１１
【０１９２】
第三層（緑感性乳剤層）
塩臭沃化銀乳剤Ｃ（金硫黄増感された立方体、大サイズ乳剤Ｃ−１と小サイズ
乳剤Ｃ−２との１：３混合物（銀モル比）。）０．１４
ゼラチン　　　　　　　　　　　　　　　　　　　　　　　１．２１
マゼンタカプラー（ＥｘＭ）　　　　　　　　　　　　　　０．１５
紫外線吸収剤（ＵＶ−Ａ）　　　　　　　　　　　　　　　０．１４
色像安定剤（Ｃｐｄ−２）　　　　　　　　　　　　　　　０．００３
色像安定剤（Ｃｐｄ−４）　　　　　　　　　　　　　　　０．００２
色像安定剤（Ｃｐｄ−６）　　　　　　　　　　　　　　　０．０９
色像安定剤（Ｃｐｄ−８）　　　　　　　　　　　　　　　０．０２
色像安定剤（Ｃｐｄ−９）　　　　　　　　　　　　　　　０．０１
色像安定剤（Ｃｐｄ−１０）　　　　　　　　　　　　　　０．０１
色像安定剤（Ｃｐｄ−１１）　　　　　　　　　　　　　０．０００１
溶媒（Ｓｏｌｖ−３）　　　　　　　　　　　　　　　　　０．０９
溶媒（Ｓｏｌｖ−４）　　　　　　　　　　　　　　　　　０．１８
溶媒（Ｓｏｌｖ−６）　　　　　　　　　　　　　　　　　０．０８
溶媒（Ｓｏｌｖ−９）　　　　　　　　　　　　　　　　　　　０．０９
【０１９３】
第四層（混色防止層）
ゼラチン　　　　　　　　　　　　　　　　　　　　　　　０．６８
混色防止剤（Ｃｐｄ−４）　　　　　　　　　　　　　　　０．０６
色像安定剤（Ｃｐｄ−５）　　　　　　　　　　　　　　　０．０１１
色像安定剤（Ｃｐｄ−６）　　　　　　　　　　　　　　　０．０８
色像安定剤（Ｃｐｄ−７）　　　　　　　　　　　　　　　０．０４
溶媒（Ｓｏｌｖ−１）　　　　　　　　　　　　　　　　　０．０２
溶媒（Ｓｏｌｖ−２）　　　　　　　　　　　　　　　　　０．０７
溶媒（Ｓｏｌｖ−５）　　　　　　　　　　　　　　　　　０．０６５
【０１９４】
第五層（赤感性乳剤層）
塩臭沃化銀乳剤Ｅ（金硫黄増感された立方体、大サイズ乳剤Ｅ−１と小サイズ
乳剤Ｅ−２との５：５混合物（銀モル比）。）０．１６
ゼラチン　　　　　　　　　　　　　　　　　　　　　　　０．９５
シアンカプラー（ＥｘＣ−１）　　　　　　　　　　　　　０．０２３
シアンカプラー（ＥｘＣ−２）　　　　　　　　　　　　　０．０５
シアンカプラー（ＥｘＣ−３）　　　　　　　　　　　　　０．１７
紫外線吸収剤（ＵＶ−Ａ）　　　　　　　　　　　　　　　０．０５５
色像安定剤（Ｃｐｄ−１）　　　　　　　　　　　　　　　０．２２
色像安定剤（Ｃｐｄ−７）　　　　　　　　　　　　　　　０．００３
色像安定剤（Ｃｐｄ−９）　　　　　　　　　　　　　　　０．０１
色像安定剤（Ｃｐｄ−１２）　　　　　　　　　　　　　　０．０１
溶媒（Ｓｏｌｖ−８）　　　　　　　　　　　　　　　　　０．０５
【０１９５】
第六層（紫外線吸収層）
ゼラチン　　　　　　　　　　　　　　　　　　　　　　　０．４６
紫外線吸収剤（ＵＶ−Ｂ）　　　　　　　　　　　　　　　０．３５
化合物（Ｓ１−４）　　　　　　　　　　　　　　　　　０．００１５
溶媒（Ｓｏｌｖ−７）　　　　　　　　　　　　　　　　　０．１８
第七層（保護層）
ゼラチン　　　　　　　　　　　　　　　　　　　　　　　１．００
ポリビニルアルコールのアクリル変性共重合体
（変性度１７％）　　　　　　　　　　　　　　　　　　　０．４
流動パラフィン　　　　　　　　　　　　　　　　　　　　０．０２
界面活性剤（Ｃｐｄ−１３）　　　　　　　　　　　　　　０．０２
【０１９６】
【化４５】
2004125998.tif 000045
【０１９７】
【化４６】
2004125998.tif 000046
【０１９８】
【化４７】
2004125998.tif 000047
【０１９９】
【化４８】
2004125998.tif 000048
【０２００】
【化４９】
2004125998.tif 000049
【０２０１】
【化５０】
2004125998.tif 000050
【０２０２】
【化５１】
2004125998.tif 000051
【０２０３】
【化５２】
2004125998.tif 000052
【０２０４】
【化５３】
2004125998.tif 000053
【０２０５】
以上のようにして作成した試料１０１に対して下記の変更を行った試料１０２〜１０３を作成した。
【０２０６】
試料１０２の作成
試料１０１に対して紙支持体の第一層側のポリエチレン樹脂に群青を０．１６質量％含有させたこと以外は全く同様にして試料１０２を作成した。
試料１０３の作成
試料１０１に対して紙支持体の第一層側のポリエチレン樹脂に群青を０．３３質量％含有させたこと以外は全く同様にして試料１０３を作成した。
【０２０７】
上記の感光材料１０１を１２７ｍｍ幅のロール状に加工し、富士写真フイルム（株）製ミニラボプリンタープロセッサー　ＰＰ３５０を用いて感光材料に平均濃度のネガティブフイルムから像様露光を行い、下記処理工程にて使用した発色現像補充液の容量が発色現像タンク容量の２倍となるまで連続処理（ランニングテスト）を行った。処理液組成と工程時間の異なる以下の２つの処理を行い感光材料を評価した。
【０２０８】
処理工程Ａ
以下のランニング処理液を用いた処理を処理Ａとした。
【０２０９】
2004125998.tif 000054
【０２１０】
（注）
＊　　感光材料１ｍ２あたりの補充量
＊＊富士写真フイルム（株）製リンスクリーニングシステムＲＣ５０Ｄををリンス（３）に装着し、リンス（３）からリンス液を取り出してポンプにより逆浸透モジュール（ＲＣ５０Ｄ）へ送る。同槽で送られた透過水はリンス（４）に供給し、濃縮液はリンス（３）に戻す。逆浸透モジュールへの透過水量は５０〜３００ｍＬ／分を維持するようにポンプ圧を調整し、１日１０時間温調循環させた。リンスは（１）から（４）への４タンク向流方式とした。
【０２１１】
各処理液の組成は以下の通りである。
2004125998.tif 000055
【０２１２】
2004125998.tif 000056
【０２１３】
2004125998.tif 000057
【０２１４】
処理工程Ｂ
試料１０１を１２７ｍｍ幅のロール状に加工し、処理時間、処理温度を変えられるように富士写真フイルム（株）製ミニラボプリンタープロセッサー　ＰＰ３５０を改造した実験処理装置用いて感光材料に平均濃度のネガティブフイルムから像様露光を行い、下記処理工程にて使用した発色現像補充液の容量が発色現像タンク容量の２倍となるまで連続処理（ランニングテスト）を行った。このランニング処理液を用いた処理を処理Ｂとした。
【０２１５】
2004125998.tif 000058
【０２１６】
（注）
＊　　感光材料１ｍ２あたりの補充量
＊＊富士写真フイルム（株）製リンスクリーニングシステムＲＣ５０Ｄををリンス（３）に装着し、リンス（３）からリンス液を取り出してポンプにより逆浸透モジュール（ＲＣ５０Ｄ）へ送る。同槽で送られた透過水はリンス（４）に供給し、濃縮液はリンス（３）に戻す。逆浸透モジュールへの透過水量は５０〜３００ｍＬ／分を維持するようにポンプ圧を調整し、１日１０時間温調循環させた。リンスは（１）から（４）への４タンク向流方式とした。
【０２１７】
各処理液の組成は以下の通りである。
2004125998.tif 000059
【０２１８】
2004125998.tif 000060
【０２１９】
2004125998.tif 000061
【０２２０】
【化５４】
2004125998.tif 000062
【０２２１】
試料１０１〜１０３は感光材料を塗布後２５℃―５５％相対湿度条件に１０日保存の後に以下の露光と処理を行い画像を作成した。
【０２２２】
画像１Ａの作製
感光材料１０１に対して、標準的な画像（画像電子学会発行の高精細ＸＹＺ・ＣＩＥＬＡＢ・ＲＧＢ標準画像）を４種選択し、特開平８−１６２３８号の図１の走査露光装置を用いて露光を与え、前記処理工程Ａで発色現像処理を行った。画像はＡ４サイズで出力し、画像の周囲に１．５ｃｍ幅の余白部を作製し、白地として評価に使用した。
光源としては半導体レーザー光を用い６８８ｎｍの光源（Ｒ光）、半導体レーザーにＳＨＧを組み合わせることで５３２ｎｍの光源（Ｇ光）、４７３ｎｍの光源（Ｂ光）を得た。Ｒ光の光量を外部変調器を用いて変調し、回転多面体に反射させて、走査方向に対して直行して移動する試料に走査露光した。この走査露光は４００ｄｐｉで行い、１画素当たりの平均露光時間は８×１０−８秒であった。半導体レーザーは温度による光量変化を抑えるために、ペルチェ素子を用いて温度を一定にした。
【０２２３】
画像１Ｂの作成
感光材料１０１に対して白地（画像上で明度が最大の部分）の色度がＣＩＥＬＡＢ空間上でａ＊が−０．３、ｂ＊が−３．０変化するようにマゼンタとシアンを発色させるように露光条件１を決定した。この露光条件１で感光材料全面に露光を与えた後に、上記画像１Ａで行った露光を行い、前記処理工程Ａで発色現像処理を行った。
【０２２４】
画像１Ｃの作成
感光材料１０１に対して白地（画像上で明度が最大の部分）の色度がＣＩＥＬＡＢ空間上でａ＊が−０．３、ｂ＊が−３．０変化するようにマゼンタとシアンを発色させるように露光条件１を決定した。画像の出力の露光条件は出力材料の最大彩度の５０％を与える色度点で前記白地での色度補正がなくなるように、前記露光条件１と画像１Ａの露光条件を比例配分して露光条件を決定した。
【０２２５】
感光材料と白地の調節条件および高彩度部の補正方法を表２の様に変更し画像１Ｄ〜１Ｋを作製した。
【０２２６】
この様にして作製した画像に対して以下の評価を行った。
［評価１：白地の色度測定］
画像の最明点の色度をＳｐｅｃｔｒｏＥｙｅ（Ｇｒｅｔａｇ　Ｍａｃｂｅｔｈ社製）を用いＦ８光源を用い測定した。
【０２２７】
［評価２：白地の官能評価］
各画像の白地に着目した場合の官能評価を以下の４つの基準で行い、１０人の被験者の結果を平均した。評価光源は東芝色評価蛍光灯を用いた。
【０２２８】
白地として最も好ましい　　　　６点
白地として好ましい　　　　　　４点
白地として許容である　　　　　２点
白地としては好ましくない　　　０点
【０２２９】
［評価２：画像部全体の官能評価］
各画像を色、コントラスト、明るさ、鮮やかさに着目した場合の官能評価を以下の４つの基準で行い、１０人の被験者の結果を平均した。評価光源は東芝色評価蛍光灯を用いた。
【０２３０】
明るく鮮やかで好感が持てる。　６点
明るく鮮やかである。　　　　　４点
標準的な画像である。　　　　　２点
鮮やかでない。　　　　　　　　０点
【０２３１】
画像１Ａ〜１Ｋの評価結果を表２に示す。
【０２３２】
【表２】
2004125998.tif 000063
【０２３３】
表２によれば、本発明により作製した画像は白地が好ましく認識されることが分かる。また、彩度の高い画像部には白地に与えた濃度補正を減ずると、明るく鮮やかな画像が得られることが分かる。
また、評価画像が白いドレスを着たポートレイトの場合には、他の画像に対してｂ＊が〜３程度高いものが好まれた。本発明によれば、同一の感光材料を用いていながら、出力画像により好ましい白地を任意に調節して出力することができることが分かる。
【０２３４】
実施例２
実施例１において、感光材料、露光方法、処理方法を以下のように変更して画像を作成し評価を行った。その結果、本発明に従えば白地を任意に調節できること、彩度の低下のない画像を作成できることが確認された。
【０２３５】
［感光材料、露光、処理方法］
特願２００１−１０２４３８号の実施例１に記載の試料１０６をＢ１サイズに切断し直径３０ｃｍの回転ドラムに吸引密着し巻き付け、２７０回転／分で回転し、Ｒ（６９９ｎｍ）、Ｇ（５２５ｎｍ）、Ｂ（４６５ｎｍ）のＬＥＤアレー（ＬＥＤの個数がそれぞれ６４個）光を用いて露光した。各光源は台形の強度分布をもつ、３０μｍの幅のスポットを用い、一点当りの露光秒数を３０μ秒とした。露光時には画像情報に加え文字情報組み込んだ露光情報をもとに露光ビームは感光材料面上で１０μｍずつずらしながら多重露光され、２４００ｄｐｉの網点画像が露光された。露光後、６０秒の後に特願２００１−１０２４３８号の発色現像処理を行った。処理時の線速は毎秒７ｍｍで行った。
白地の補正に際しては、シアンとマゼンタの網点を発生させて行った。
【０２３６】
実施例３
厚さ１８０μｍのポリエチレンテレフタレートフイルムの裏面に染料含有バック層、乳剤面に白色顔料含有層を塗設し、特開平４−１１０９３７号に記載の半透明支持体を作製した。この半透明支持体上に、ハロゲン化銀乳剤層は、その塗設量を実施例１の対応する各乳剤層に対して２３０％とし、非感光性層は、その塗設量を実施例１の対応する各非感光性層に対して１００％として、それぞれ塗設した以外は実施例１と同様にしてハロゲン化銀カラー写真感光材料３０１を作製した。
この様にして得られた試料３０１に対して以下の変更を行った試料３０２および３０３を作製した。
【０２３７】
試料３０２の作成
第一層塗布液にイエローカプラー、色像安定剤、溶媒及び補助溶剤と共に顔料（Ｃｉｂａ　Ｓｐｅｃｉａｌｉｔｙ　Ｃｈｅｍｉｃａｌｓ社製　Ｂｌｕｅ　Ａ３Ｒ−Ｋ、およびＶｉｏｌｅｔ　Ｂ−Ｋ）を混合し、均一にした後に乳化分散した分散物Ｂを使用した以外は試料３０１と全く同様の組成物を、上記の支持体上に塗設し試料３０２を作成した。Ｂｌｕｅ　Ａ３Ｒ−Ｋの塗布量は０．００２７ｇ／ｍ２、Ｖｉｏｌｅｔ　Ｂ−Ｋの塗布量は０．００１８ｇ／ｍ２になるようにした。
【０２３８】
試料３０３の作成
試料３０２に対して第一層塗布液中の顔料の量を２倍に増やした試料３０３を作成した。
【０２３９】
試料３０１〜３０３は感光材料を塗布後２５℃―５５％相対湿度条件に２０日保存の後に以下の露光と処理を行い画像を作成した。
【０２４０】
画像３Ａの作製
感光材料３０１に対して、標準的な画像（画像電子学会発行の高精細ＸＹＺ・ＣＩＥＬＡＢ・ＲＧＢ標準画像）を４種選択し、富士写真フイルム社製レーザープリンタＰＨＩＳＵＬ２を用い露光を行った。青光、緑光および赤光の３つの光源のレーザーのビーム径は１０μｍで、２４００ｄｐｉで出力した。画像はＡ４サイズで出力し、画像の周囲に１．５ｃｍ幅の余白部を作製し、白地として評価に使用した。発色現像処理は実施例１に記載の処理工程Ａにおいて発色現像、漂白定着、リンス（１）、（２）、（３）、（４）のそれぞれの工程を３倍に延長して行った。
【０２４１】
画像３Ｂの作成
感光材料３０１に対して白地（画像上で明度が最大の部分）の色度がＣＩＥＬＡＢ空間上でａ＊は変化無く、ｂ＊が−６．０変化するようにマゼンタとシアンを発色させるように露光条件３を決定した。この露光条件１で感光材料全面に露光を与えた後に、上記画像１Ａで行った露光を行い、発色現像処理を行った。
【０２４２】
画像３Ｃの作成
感光材料３０１に対して白地（画像上で明度が最大の部分）の色度がＣＩＥＬＡＢ空間上でａ＊はは変化無く、ｂ＊が−６．０変化するようにマゼンタとシアンを発色させるように露光条件１を決定した。画像の出力の露光条件は出力材料の最大彩度の５０％を与える色度点で前記白地での色度補正がなくなるように、前記露光条件３と画像３Ａの露光条件を比例配分して露光条件を決定した。
【０２４３】
感光材料と白地の調節条件および高彩度部の補正方法を表３の様に変更し画像３Ｄ〜３Ｇを作製した。
【０２４４】
この様にして作製した画像に対して、実施例１に準じた評価を行った。その結果を表３に示す。
【０２４５】
【表３】
2004125998.tif 000064
【０２４６】
表３によれば、本発明により作製した画像は白地が好ましく認識されることが分かる。また、彩度の高い画像部には白地に与えた濃度補正を減ずると、明るく鮮やかな画像が得られることが分かる。
【０２４７】
また、感光材料３０１〜３０３に対して、乳剤面側の白色顔料層を有さない透過型ハロゲン化銀カラー写真感光材料を作成し、鑑賞時に拡散反射板を通して支持体面側から光照射するタイプの画像を形成させ評価したところ、本発明に従えば白地を好ましい範囲に調節でき、明るく鮮やかな画像を形成することができた。
【０２４８】
実施例４
実施例１の感光材料１０１および１０２に対して第三層のマゼンタカプラ−を表４のように変更した試料４０１〜４１０を作製した。これら試料を用い、実施例１の画像１Ｅと画像１Ｊに相当する画像を作成した。これら画像を用い、処理直後の白地と１０万ルクスのＸｅ光源下で３日保存した後の白地を実施例１に準じて評価した。結果を表４に示す。
【０２４９】
【表４】
2004125998.tif 000065
【０２５０】
表４によれば、本発明により作製した画像は白地が好ましく認識されることが分かる。また、一般式（Ｍ−１）または（Ｍ−２）で表されるマゼンタカプラ−を使用することで光照射後も好ましい白地が得られることが分かる。また、白地の調節の一部を群青にすることで、光照射後も好ましい白地が得られることが分かる。
【０２５１】
実施例５
実施例４において試料４０６〜４１０の支持体から群青を除去し、第一層塗布液にイエローカプラー、色像安定剤、溶媒及び補助溶剤と共に顔料（Ｃｉｂａ　Ｓｐｅｃｉａｌｉｔｙ　Ｃｈｅｍｉｃａｌｓ社製　Ｂｌｕｅ　Ａ３Ｒ−Ｋ、およびＶｉｏｌｅｔ　Ｂ−Ｋ）を混合し、均一にした後に乳化分散した分散物Ｂを使用した以外は試料４０６〜４１０と全く同様の組成物を、上記の支持体上に塗設し試料５０６〜５１０を作成した。Ｂｌｕｅ　Ａ３Ｒ−Ｋの塗布量は０．０００９ｇ／ｍ２、Ｖｉｏｌｅｔ　Ｂ−Ｋの塗布量は０．０００６ｇ／ｍ２になるようにした。
これら試料５０６〜５１０の白地は試料４０６〜４１０の白地とほぼ同様の値を示した。これら試料を用いて実施例４に準じた評価を行ったところ同様の結果が得られた。
【０２５２】
実施例６
実施例３の感光材料３０１〜３０３において第一層と第五層の層順を逆にした感光材料を作製した。実施例３と同様に画像を作成し、発色現像処理工程は実施例１に記載の処理工程Ｂにおいて発色現像、漂白定着、リンス（１）、（２）、（３）、（４）のそれぞれの工程を３倍に延長して行った。実施例３に準じて評価を行った結果、本発明に従えば白地を好ましい範囲に調節でき、明るく鮮やかな画像を形成することができた。
【０２５３】
実施例７
実施例１〜６の試料において、第五層の組成を以下の様に変更した試料を作成し、実施例１〜５に準じた評価を行った結果、処理安定性、製造時の変動耐性、迅速処理性に優れた好ましい白地の感光材料が得られることが再現された。
【０２５４】
第五層（赤感性乳剤層）
塩臭沃化銀乳剤Ｅ（金硫黄増感された立方体、大サイズ乳剤Ｅ−１と小サイズ
乳剤Ｅ−２との５：５混合物（銀モル比）。）０．１０
ゼラチン　　　　　　　　　　　　　　　　　　　　　　　１．１１
シアンカプラー（ＥｘＣ−１）　　　　　　　　　　　　　０．０２
シアンカプラー（ＥｘＣ―３）　　　　　　　　　　　　　０．０１
シアンカプラー（ＥｘＣ−４）　　　　　　　　　　　　　０．１１
シアンカプラー（ＥｘＣ−５）　　　　　　　　　　　　　０．０１
色像安定剤（Ｃｐｄ−１）　　　　　　　　　　　　　　　０．０１
色像安定剤（Ｃｐｄ−６）　　　　　　　　　　　　　　　０．０６
色像安定剤（Ｃｐｄ−７）　　　　　　　　　　　　　　　０．０２
色像安定剤（Ｃｐｄ−９）　　　　　　　　　　　　　　　０．０４
色像安定剤（Ｃｐｄ−１０）　　　　　　　　　　　　　　０．０１
色像安定剤（Ｃｐｄ−１４）　　　　　　　　　　　　　　０．０１
色像安定剤（Ｃｐｄ−１５）　　　　　　　　　　　　　　０．１２
色像安定剤（Ｃｐｄ−１６）　　　　　　　　　　　　　　０．０１
色像安定剤（Ｃｐｄ−１７）　　　　　　　　　　　　　　０．０１
色像安定剤（Ｃｐｄ−１８）　　　　　　　　　　　　　　０．０７
色像安定剤（Ｃｐｄ−２０）　　　　　　　　　　　　　　０．０１
紫外線吸収剤（ＵＶ−７）　　　　　　　　　　　　　　　０．０１
溶媒（Ｓｏｌｖ−５）　　　　　　　　　　　　　　　　　０．１５
【０２５５】
【化５５】
2004125998.tif 000066
【０２５６】
実施例８
実施例３において、画像の作成方法を以下の様に変更し、実施例３と同様の評価を行った結果、実施例３とほぼ同様の結果が得られた。
【０２５７】
画像作製方法
画像解像度を８００ｄｐｉに変更した。白地の調節のためのマゼンタ及びシアンの一ドットのサイズはそれぞれ１０μｍ、一ドット中の色素の最大濃度は０．５になるよう露光量を調節した。白地部にはマゼンタとシアンの画素は重なりが生じない様に露光パターンを決定した。
【０２５８】
実施例９
実施例１の感光材料１０１〜１０３において、これらのそれぞれの感光材料に対し、イエロー、マゼンタ、およびシアンの各色の発色濃度を制御して、画像作成時の白地の色度変化を表５に示すように変更した画像を作成した。ガラスや光沢のある金属中心の画像ではＭＢ味の白地が、洋館を背景にした港の風景にはＹＧ味の白地が好まれる傾向にあった。
【０２５９】
【表５】
2004125998.tif 000067
【０２６０】
【発明の効果】
本発明によれば、白色度および画像部の色再現性の高いカラー画像形成方法にが提供される。